(57)【要約】【課題】分子量を制御できるポリイミド系樹脂の製造方法を提供する。【解決手段】前記ポリイミド系樹脂の製造方法は、ジアミン化合物と３つ以上のカルボニル基を有するカルボン酸化合物とを反応させるステップ（Ａ）を含む中間体（Ｋ）を得る工程（Ｉ）、工程（Ｉ）の後に反応系の粘度Ａを測定する工程（ＩＩ）、及び該粘度Ａと、該反応系の目標粘度範囲とを比較し、粘度Ａが目標粘度範囲であるか否かを確認する工程（ＩＩＩ）を含む。【選択図】なし【特許請求の範囲】
【請求項１】
ジアミン化合物と３つ以上のカルボニル基を有するカルボン酸化合物とを反応させるステップ（Ａ）を含む中間体（Ｋ）を得る工程（Ｉ）、
工程（Ｉ）の後に反応系の粘度Ａを測定する工程（ＩＩ）、及び
該粘度Ａと、該反応系の目標粘度範囲とを比較し、粘度Ａが目標粘度範囲であるか否かを確認する工程（ＩＩＩ）
を含む、ポリイミド系樹脂の製造方法。
【請求項２】
工程（Ｉ）において、ステップ（Ａ）の後、さらにジカルボン酸化合物を反応させるステップ（Ｂ）を含む、請求項１に記載の製造方法。
【請求項３】
工程（ＩＩＩ）において、粘度Ａが目標粘度範囲でない場合に、粘度を目標範囲内に調整する工程（ＩＶ）を含む、請求項１又は２に記載の製造方法。
【請求項４】
工程（ＩＩＩ）において、粘度Ａが目標粘度範囲未満である場合、粘度を上げて目標粘度範囲に調整する工程（ＩＶ’）を含む、請求項１〜３のいずれかに記載の製造方法。
【請求項５】
工程（ＩＩＩ）において、粘度Ａが目標粘度範囲を超えている場合、粘度を下げて目標粘度範囲に調整する工程（ＩＶ”）を含む、請求項１〜３のいずれかに記載の製造方法。
【請求項６】
工程（ＩＶ’）において、反応系にジアミン化合物を添加して粘度Ａを上げる、請求項４に記載の製造方法。
【請求項７】
工程（ＩＶ”）において、中間体（Ｋ）を分解して粘度Ａを下げる、請求項５に記載の製造方法。
【請求項８】
前記目標粘度範囲は、目標粘度に対して０．８〜１．５倍の粘度範囲である、請求項１〜７のいずれかに記載の製造方法。
【発明の詳細な説明】
【技術分野】
【０００１】
本発明は、フレキシブル表示装置等の材料として使用されるポリイミド系樹脂の製造方法に関する。
【背景技術】
【０００２】
液晶表示装置や有機ＥＬ表示装置等の表示装置は、携帯電話やスマートウォッチといった種々の用途に広く活用されている。このような表示装置の前面板としてガラスが用いられてきたが、ガラスは非常に剛直であり、割れやすいため、フレキシブル表示装置の前面板材料としての利用は難しい。ガラスに代わる材料の一つとして、ポリイミド系樹脂があり、該ポリイミド系樹脂を用いた光学フィルムが検討されている（特許文献１）。
【先行技術文献】
【特許文献】
【０００３】
【特許文献１】特開２０１７−２０３９８４号公報
【発明の概要】
【発明が解決しようとする課題】
【０００４】
このような光学フィルムに使用されるポリイミド系樹脂は、特定の機械的特性や光学特性を担保するために、特定の分子量に制御する必要がある。しかし、本発明者の検討によれば、原因は不明であるが、何らかの要因により、分子量を制御できず、目標とする分子量又はそれに近い分子量のポリイミド系樹脂を安定して得られない場合があることがわかった。
【０００５】
従って、本発明の目的は、分子量を制御できるポリイミド系樹脂の製造方法を提供することにある。
【課題を解決するための手段】
【０００６】
本発明者は、上記課題を解決するために鋭意検討した結果、ポリイミド系樹脂の製造方法において、中間体（Ｋ）を得る工程（Ｉ）の後に、反応系の粘度Ａを測定する工程（ＩＩ）、及び、粘度Ａと、目標分子量に対応する反応系の目標粘度範囲とを比較し、粘度Ａが目標粘度範囲であるか否かを確認する工程（ＩＩＩ）を含むと、上記課題を解決できることを見出し、本発明を完成するに至った。
【０００７】
［１］ジアミン化合物と３つ以上のカルボニル基を有するカルボン酸化合物とを反応させるステップ（Ａ）を含む中間体（Ｋ）を得る工程（Ｉ）、
工程（Ｉ）の後に反応系の粘度Ａを測定する工程（ＩＩ）、及び
該粘度Ａと、該反応系の目標粘度範囲とを比較し、粘度Ａが目標粘度範囲であるか否かを確認する工程（ＩＩＩ）
を含む、ポリイミド系樹脂の製造方法。
［２］工程（Ｉ）において、ステップ（Ａ）の後、さらにジカルボン酸化合物を反応させるステップ（Ｂ）を含む、［１］に記載の製造方法。
［３］工程（ＩＩＩ）において、粘度Ａが目標粘度範囲でない場合に、粘度を目標範囲内に調整する工程（ＩＶ）を含む、［１］又は［２］に記載の製造方法。
［４］工程（ＩＩＩ）において、粘度Ａが目標粘度範囲未満である場合、粘度を上げて目標粘度範囲に調整する工程（ＩＶ’）を含む、［１］〜［３］のいずれかに記載の製造方法。［５］工程（ＩＩＩ）において、粘度Ａが目標粘度範囲を超えている場合、粘度を下げて目標粘度範囲に調整する工程（ＩＶ”）を含む、［１］〜［３］のいずれかに記載の製造方法。
［６］工程（ＩＶ’）において、ジアミン化合物を添加して粘度Ａを上げる、［４］に記載の製造方法。
［７］工程（ＩＶ”）において、中間体（Ｋ）を分解して粘度Ａを下げる、［５］に記載の製造方法。
［８］前記目標粘度範囲は、目標粘度に対して０．８〜１．５倍の粘度範囲である、［１］〜［７］のいずれかに記載の製造方法。
【発明の効果】
【０００８】
本発明の製造方法によれば、ポリイミド系樹脂の分子量を制御することができ、目標とする分子量又はそれに近い分子量のポリイミド系樹脂を安定して得ることができる。
【発明を実施するための形態】
【０００９】
本発明の製造方法は、ジアミン化合物と３つ以上のカルボニル基を有するカルボン酸化合物とを反応させるステップ（Ａ）を含む中間体（Ｋ）を得る工程（Ｉ）、工程（Ｉ）の後に反応系の粘度Ａを測定する工程（ＩＩ）、及び該粘度Ａと、該反応系の目標粘度範囲とを比較し、粘度Ａが目標粘度範囲であるか否かを確認する工程（ＩＩＩ）を含む。本明細書において、反応系とは、原料や中間体等を反応させている相をいい、溶媒を含む場合には反応溶液を示す。本発明の製造方法により得られるポリイミド系樹脂は、ポリイミド樹脂、ポリアミドイミド樹脂、ポリイミド樹脂前駆体、又はポリアミドイミド樹脂前駆体を意味する。なお、ポリイミド樹脂前駆体、及びポリアミドイミド樹脂前駆体を総称してポリイミド系樹脂前駆体という場合がある。ポリイミド樹脂は、イミド基を含む繰り返し構造単位を含む重合体であり、例えば、ジアミン化合物由来の繰り返し構造単位と、例えばテトラカルボン酸化合物由来の繰り返し構造単位等である３つ以上のカルボニル基を有するカルボン酸化合物由来の繰り返し構造単位とを含む樹脂である。ポリアミドイミド樹脂は、イミド基を含む繰り返し構造単位とアミド基を含む繰り返し構造単位との両方を含む重合体であり、例えば、ジアミン化合物由来の繰り返し構造単位と、例えばトリカルボン酸化合物由来の繰り返し構造単位等である３つ以上のカルボニル基を有するカルボン酸化合物由来の繰り返し構造単位とを含む樹脂や、ジアミン化合物由来の繰り返し構造単位と、例えばテトラカルボン酸化合物由来の繰り返し構造単位等である３つ以上のカルボニル基を有するカルボン酸化合物由来の繰り返し構造単位と、ジカルボン酸化合物由来の繰り返し構造単位とを含む樹脂である。ポリイミド樹脂前駆体は、イミド化によりポリイミド樹脂を製造する前の前駆体を示し、ポリアミドイミド樹脂前駆体は、イミド化によりポリアミドイミド樹脂を製造する前の前駆体を示す。なお、本明細書において、「繰り返し構造単位」を「構成単位」ということがある。
【００１０】
＜工程（Ｉ）＞
工程（Ｉ）は、ジアミン化合物と３つ以上のカルボニル基を有するカルボン酸化合物とを反応させるステップ（Ａ）を含む中間体（Ｋ）を得る工程である。
【００１１】
（ステップＡ）
ステップＡで使用するジアミン化合物としては、例えば、非環式又は環式脂肪族ジアミン等の脂肪族ジアミン、芳香族ジアミン、又はこれらの混合物が挙げられる。なお、本実施態様において「芳香族ジアミン」とは、アミノ基が芳香環に直接結合しているジアミンを表し、その構造の一部に脂肪族基又はその他の置換基を含んでいてもよい。この芳香環は単環でも縮合環でもよく、ベンゼン環、ナフタレン環、アントラセン環及びフルオレン環等が例示されるが、これらに限定されない。また「脂肪族ジアミン」とは、アミノ基が脂肪族基に直接結合しているジアミンを表し、その構造の一部に芳香環、又はその他の置換基を含んでいてもよい。ジアミン化合物は単独又は二種以上組合せて使用できる。
【００１２】
本発明の一実施態様において、ジアミン化合物は、例えば、式（１）
【化１】
2020105495.tif 000002
で表される化合物（以下、ジアミン化合物（１）と称する場合がある）を含むことが好ましい。ジアミン化合物を二種以上使用する場合、ジアミン化合物（１）のＸの種類が互いに異なる二種以上のジアミン化合物を用いてよい。
【００１３】
式（１）において、Ｘは、互いに独立に、２価の有機基を表し、好ましくは炭素数４〜４０の２価の有機基、より好ましくは環状構造を有する炭素数４〜４０の２価の有機基を表す。環状構造としては、脂環、芳香環、ヘテロ環構造が挙げられる。前記有機基は、有機基中の水素原子が炭化水素基又はフッ素置換された炭化水素基で置換されていてもよく、その場合、炭化水素基及びフッ素置換された炭化水素基の炭素数は好ましくは１〜８である。Ｘとしては、式（１０）、式（１１）、式（１２）、式（１３）、式（１４）、式（１５）、式（１６）、式（１７）及び式（１８）で表される基；それらの式（１０）〜式（１８）で表される基中の水素原子がメチル基、フルオロ基、クロロ基又はトリフルオロメチル基で置換された基；並びに炭素数６以下の鎖式炭化水素基が例示される。
【００１４】
【化２】
2020105495.tif 000003
【００１５】
式（１０）〜式（１８）中、＊は結合手を表し、
Ｖ１、Ｖ２及びＶ３は、互いに独立に、単結合、−Ｏ−、−Ｓ−、−ＣＨ２−、−ＣＨ２−ＣＨ２−、−ＣＨ（ＣＨ３）−、−Ｃ（ＣＨ３）２−、−Ｃ（ＣＦ３）２−、−ＳＯ２−、−ＣＯ−又は−Ｎ（Ｑ）−を表す。ここで、Ｑはハロゲン原子で置換されていてもよい炭素数１〜１２の１価の炭化水素基を表す。
１つの例は、Ｖ１及びＶ３が単結合、−Ｏ−又は−Ｓ−であり、かつ、Ｖ２が−ＣＨ２−、−Ｃ（ＣＨ３）２−、−Ｃ（ＣＦ３）２−又は−ＳＯ２−である。Ｖ１とＶ２との各環に対する結合位置、及び、Ｖ２とＶ３との各環に対する結合位置は、それぞれ、各環に対して、好ましくはメタ位又はパラ位、より好ましくはパラ位である。ハロゲン原子で置換されていてもよい炭素数１〜１２の１価の炭化水素基としては、式（３）において上記に例示のものが挙げられる。
【００１６】
式（１０）〜式（１８）で表される基の中でも、ポリイミド系樹脂を含んでなるフィルムの弾性率、耐屈曲性及び表面硬度を向上しやすい観点から、式（１３）、式（１４）、式（１５）、式（１６）及び式（１７）で表される基が好ましく、式（１４）、式（１５）及び式（１６）で表される基がより好ましい。また、Ｖ１、Ｖ２及びＶ３は、ポリイミド系樹脂を含んでなるフィルムの弾性率、柔軟性、耐屈曲性及び表面硬度を向上しやすい観点から、互いに独立に、単結合、−Ｏ−又は−Ｓ−であることが好ましく、単結合又は−Ｏ−であることがより好ましい。
【００１７】
本発明の好適な実施態様において、式（１）中のＸは、式（２）：
【化３】
2020105495.tif 000004
［式（２）中、Ｒ１〜Ｒ８は、互いに独立に、水素原子、炭素数１〜６のアルキル基、炭素数１〜６のアルコキシ基、又は炭素数６〜１２のアリール基を表し、Ｒ１〜Ｒ８に含まれる水素原子は、互いに独立に、ハロゲン原子で置換されていてもよく、
＊は結合手を表す］
で表される基である。ジアミン化合物として、式（１）中のＸが式（２）で表される基である化合物を含むと、ポリイミド系樹脂を含んでなるフィルムは、高い弾性率、耐屈曲性及び光学特性を発現しやすい。
【００１８】
式（２）において、Ｒ１、Ｒ２、Ｒ３、Ｒ４、Ｒ５、Ｒ６、Ｒ７及びＲ８は、互いに独立に、水素原子、炭素数１〜６のアルキル基、炭素数１〜６のアルコキシ基又は炭素数６〜１２のアリール基を表す。
炭素数１〜６のアルキル基としては、例えばメチル基、エチル基、ｎ−プロピル基、イソプロピル基、ｎ−ブチル基、ｓｅｃ−ブチル基、ｔｅｒｔ−ブチル基、ｎ−ペンチル基、２−メチル−ブチル基、３−メチルブチル基、２−エチル−プロピル基、ｎ−ヘキシル基等が挙げられる。
炭素数１〜６のアルコキシ基としては、例えばメトキシ基、エトキシ基、プロピルオキシ基、イソプロピルオキシ基、ブトキシ基、イソブトキシ基、ｔｅｒｔ−ブトキシ基、ペンチルオキシ基、ヘキシルオキシ基、シクロヘキシルオキシ基等が挙げられる。
炭素数６〜１２のアリール基としては、例えばフェニル基、トリル基、キシリル基、ナフチル基、ビフェニル基等が挙げられる。
Ｒ１〜Ｒ８は、互いに独立に、好ましくは水素原子又は炭素数１〜６のアルキル基を表し、より好ましくは水素原子又は炭素数１〜３のアルキル基を表し、ここで、Ｒ１〜Ｒ８に含まれる水素原子は、互いに独立に、ハロゲン原子で置換されていてもよい。ハロゲン原子としては、例えばフッ素原子、塩素原子、臭素原子、ヨウ素原子が挙げられる。Ｒ１〜Ｒ８は、互いに独立に、ポリイミド系樹脂を含んでなるフィルムの表面硬度、光学特性、弾性率及び耐屈曲性を向上しやすい観点から、さらに好ましくは水素原子、メチル基、フルオロ基、クロロ基又はトリフルオロメチル基であり、とりわけ好ましくはＲ１、Ｒ２、Ｒ３、Ｒ４、Ｒ５、及びＲ６が水素原子、Ｒ７及びＲ８が水素原子、メチル基、フルオロ基、クロロ基又はトリフルオロメチル基であり、とりわけより好ましくはＲ７及びＲ８がメチル基又はトリフルオロメチル基である。
【００１９】
本発明の好適な実施態様において、式（２）は、式（２’）：
【化４】
2020105495.tif 000005
で表される。ジアミン化合物として、式（２）中のＸが式（２’）で表される基である化合物を含むと、ポリイミド系樹脂を含んでなるフィルムは、ヘイズ及び黄色度を低減しやすく、光学特性を向上しやすい。また、フッ素元素を含有する骨格により、ポリイミド系樹脂の溶媒への溶解性が向上され、樹脂ワニスの粘度を低く抑制しやすい。
【００２０】
具体的には、脂肪族ジアミンとしては、例えば、ヘキサメチレンジアミン等の非環式脂肪族ジアミン、並びに１，３−ビス（アミノメチル）シクロヘキサン、１，４−ビス（アミノメチル）シクロヘキサン、ノルボルナンジアミン及び４，４’−ジアミノジシクロヘキシルメタン等の環式脂肪族ジアミン等が挙げられる。これらは単独で又は二種以上を組合せて用いることができる。
【００２１】
芳香族ジアミンとしては、例えばｐ−フェニレンジアミン、ｍ−フェニレンジアミン、２，４−トルエンジアミン、ｍ−キシリレンジアミン、ｐ−キシリレンジアミン、１，５−ジアミノナフタレン、２，６−ジアミノナフタレン等の、芳香環を１つ有する芳香族ジアミン、４，４’−ジアミノジフェニルメタン、４，４’−ジアミノジフェニルプロパン、４，４’−ジアミノジフェニルエーテル、３，４’−ジアミノジフェニルエーテル、３，３’−ジアミノジフェニルエーテル、４，４’−ジアミノジフェニルスルホン、３，４’−ジアミノジフェニルスルホン、３，３’−ジアミノジフェニルスルホン、１，４−ビス（４−アミノフェノキシ）ベンゼン、１，３−ビス（４−アミノフェノキシ）ベンゼン、ビス〔４−（４−アミノフェノキシ）フェニル〕スルホン、ビス〔４−（３−アミノフェノキシ）フェニル〕スルホン、２，２−ビス［４−（４−アミノフェノキシ）フェニル］プロパン、２，２−ビス［４−（３−アミノフェノキシ）フェニル］プロパン、２，２’−ジメチルベンジジン、２，２’−ビス（トリフルオロメチル）−４，４’−ジアミノジフェニル（ＴＦＭＢと記載することがある）、４，４’−ビス（４−アミノフェノキシ）ビフェニル、９，９−ビス（４−アミノフェニル）フルオレン、９，９−ビス（４−アミノ−３−メチルフェニル）フルオレン、９，９−ビス（４−アミノ−３−クロロフェニル）フルオレン、９，９−ビス（４−アミノ−３−フルオロフェニル）フルオレン等の、芳香環を２つ以上有する芳香族ジアミンが挙げられる。これらは単独又は２種以上を組合せて使用できる。
【００２２】
芳香族ジアミンとしては、好ましくは４，４’−ジアミノジフェニルメタン、４，４’−ジアミノジフェニルプロパン、４，４’−ジアミノジフェニルエーテル、３，３’−ジアミノジフェニルエーテル、４，４’−ジアミノジフェニルスルホン、３，３’−ジアミノジフェニルスルホン、１，４−ビス（４−アミノフェノキシ）ベンゼン、ビス〔４−（４−アミノフェノキシ）フェニル〕スルホン、ビス〔４−（３−アミノフェノキシ）フェニル〕スルホン、２，２−ビス［４−（４−アミノフェノキシ）フェニル］プロパン、２，２−ビス［４−（３−アミノフェノキシ）フェニル］プロパン、２，２’−ジメチルベンジジン、２，２’−ビス（トリフルオロメチル）−４，４’−ジアミノジフェニル（ＴＦＭＢ）、４，４’−ビス（４−アミノフェノキシ）ビフェニルであり、より好ましくは４，４’−ジアミノジフェニルメタン、４，４’−ジアミノジフェニルプロパン、４，４’−ジアミノジフェニルエーテル、４，４’−ジアミノジフェニルスルホン、１，４−ビス（４−アミノフェノキシ）ベンゼン、ビス〔４−（４−アミノフェノキシ）フェニル〕スルホン、２，２−ビス［４−（４−アミノフェノキシ）フェニル］プロパン、２，２’−ジメチルベンジジン、２，２’−ビス（トリフルオロメチル）−４，４’−ジアミノジフェニル（ＴＦＭＢ）、４，４’−ビス（４−アミノフェノキシ）ビフェニルである。これらは単独又は二種以上を組合せて使用できる。
【００２３】
上記ジアミン化合物の中でも、ポリイミド系樹脂を含んでなるフィルムの高表面硬度、高透明性、高弾性率、高柔軟性、高耐屈曲性及び低着色性の観点からは、ビフェニル構造を有する芳香族ジアミンからなる群から選ばれる１種以上を用いることが好ましい。２，２’−ジメチルベンジジン、２，２’−ビス（トリフルオロメチル）ベンジジン、４，４’−ビス（４−アミノフェノキシ）ビフェニル及び４，４’−ジアミノジフェニルエーテルからなる群から選ばれる１種以上を用いることがより好ましく、２，２’−ビス（トリフルオロメチル）−４，４’−ジアミノジフェニル（ＴＦＭＢ）を用いることがさらに好ましい。
【００２４】
ステップＡで使用するジアミン化合物のうち、式（１）中のＸが式（２）で表される基であるジアミン化合物、例えば式（１）中のＸが式（２’）で表される基であるジアミン化合物の割合は、ステップＡで使用するジアミン化合物の総モル量に対して、好ましくは３０モル％以上、より好ましくは５０モル％以上、さらに好ましくは７０モル％以上、とりわけ好ましくは８０モル％以上であり、好ましくは１００モル％以下である。式（１）中のＸが式（２）で表される基であるジアミン化合物の割合が上記範囲であると、ポリイミド系樹脂を含んでなるフィルムは、フッ素元素を含有する骨格により樹脂の溶媒への溶解性を向上し、樹脂ワニスの粘度を低く抑制することができ、またフィルムの黄色度やヘイズ等を低減でき、光学特性を向上しやすい。なお、式（１）中のＸが式（２）で表される基であるジアミン化合物の割合等は、原料の仕込み比から算出してもよい。
【００２５】
ステップＡで使用する３つ以上のカルボニル基を有するカルボン酸化合物は、好ましくはトリカルボン酸化合物又はテトラカルボン酸化合物であり、より好ましくはテトラカルボン酸化合物である。
【００２６】
テトラカルボン酸化合物は、テトラカルボン酸又はテトラカルボン酸誘導体を示す。テトラカルボン酸誘導体としては、テトラカルボン酸の無水物及び酸クロリド等が挙げられ、好ましくはテトラカルボン酸の二無水物が挙げられる。
テトラカルボン酸化合物としては、例えば芳香族テトラカルボン酸及びその無水物、好ましくはその二無水物等の芳香族テトラカルボン酸化合物；脂肪族テトラカルボン酸及びその無水物、好ましくはその二無水物等の脂肪族テトラカルボン酸化合物等が挙げられる。これらのテトラカルボン酸化合物は単独又は二種以上組合せて使用できる。
【００２７】
本発明の一実施態様において、テトラカルボン酸化合物は、好ましくはテトラカルボン酸二無水物である。テトラカルボン酸二無水物としては、例えば式（３）
【化５】
2020105495.tif 000006
で表される化合物（以下、テトラカルボン酸化合物（３）と称する場合がある）であることが好ましい。テトラカルボン酸化合物は単独又は二種以上組合せて使用でき、テトラカルボン酸化合物を二種以上使用する場合、テトラカルボン酸化合物（３）のＹの種類が互いに異なる二種以上のテトラカルボン酸化合物を用いてもよい。
【００２８】
式（３）において、Ｙは、互いに独立に、４価の有機基を表し、好ましくは炭素数４〜４０の４価の有機基を表し、より好ましくは環状構造を有する炭素数４〜４０の４価の有機基を表す。環状構造としては、脂環、芳香環、ヘテロ環構造が挙げられる。前記有機基は、有機基中の水素原子が炭化水素基又はフッ素置換された炭化水素基で置換されていてもよい有機基であり、その場合、炭化水素基及びフッ素置換された炭化水素基の炭素数は好ましくは１〜８である。Ｙとしては、以下の式（２０）、式（２１）、式（２２）、式（２３）、式（２４）、式（２５）、式（２６）、式（２７）、式（２８）及び式（２９）で表される基；それらの式（２０）〜式（２９）で表される基中の水素原子がメチル基、フルオロ基、クロロ基又はトリフルオロメチル基で置換された基；並びに４価の炭素数６以下の鎖式炭化水素基が例示される。
【化６】
2020105495.tif 000007
【００２９】
式（２０）〜式（２９）中、＊は結合手を表し、
Ｗ１は、単結合、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、−Ａｒ−、−ＳＯ２−、−ＣＯ−、−Ｏ−Ａｒ−Ｏ−、−Ａｒ−Ｏ−Ａｒ−、−Ａｒ−ＣＨ２−Ａｒ−、−Ａｒ−Ｃ（ＣＨ３）２−Ａｒ−又は−Ａｒ−ＳＯ２−Ａｒ−を表す。Ａｒは、水素原子がフッ素原子で置換されていてもよい炭素数６〜２０のアリーレン基を表し、具体例としてはフェニレン基が挙げられる。
【００３０】
式（２０）〜式（２９）で表される基の中でも、フィルムの弾性率、耐屈曲性及び表面硬度を向上しやすい観点から、式（２６）、式（２８）又は式（２９）で表される基が好ましく、式（２６）で表される基がより好ましい。また、Ｗ１は、光学フィルムの弾性率、耐屈曲性及び表面硬度を向上しやすく、また光学特性を向上しやすい観点から、単結合、−Ｏ−、−ＣＨ２−、−ＣＨ２−ＣＨ２−、−ＣＨ（ＣＨ３）−、−Ｃ（ＣＨ３）２−又は−Ｃ（ＣＦ３）２−で表される基が好ましく、単結合、−Ｏ−、−ＣＨ２−、−ＣＨ（ＣＨ３）−、−Ｃ（ＣＨ３）２−又は−Ｃ（ＣＦ３）２−で表される基がより好ましく、単結合、−Ｃ（ＣＨ３）２−又は−Ｃ（ＣＦ３）２−で表される基がさらに好ましい。
【００３１】
本発明の好適な実施態様において、式（３）中のＹは、式（４）
【化７】
2020105495.tif 000008
［式（４）中、Ｒ９〜Ｒ１６は、互いに独立に、水素原子、炭素数１〜６のアルキル基、炭素数１〜６のアルコキシ基又は炭素数６〜１２のアリール基を表し、Ｒ９〜Ｒ１６に含まれる水素原子は、互いに独立に、ハロゲン原子で置換されていてもよく、＊は結合手を表す］
で表される基である。テトラカルボン酸化合物として、式（３）中のＹが式（４）で表される基である化合物を含むと、ポリイミド系樹脂を含んでなるフィルムの弾性率、光学特性、耐屈曲性及び表面硬度を向上しやすい。また、樹脂の溶媒への溶解性が向上され、樹脂ワニスの粘度を低く抑制することができ、フィルムの製造が容易となる。
【００３２】
式（４）において、好ましくはＲ９、Ｒ１０、Ｒ１１、Ｒ１２、Ｒ１３、Ｒ１４、Ｒ１５及びＲ１６は、互いに独立に、水素原子、炭素数１〜６のアルキル基、炭素数１〜６のアルコキシ基又は炭素数６〜１２のアリール基を表す。炭素数１〜６のアルキル基、炭素数１〜６のアルコキシ基又は炭素数６〜１２のアリール基としては、式（２）における炭素数１〜６のアルキル基、炭素数１〜６のアルコキシ基又は炭素数６〜１２のアリール基として上記に例示のものが挙げられる。Ｒ９〜Ｒ１６は、互いに独立に、好ましくは水素原子又は炭素数１〜６のアルキル基を表し、より好ましくは水素原子又は炭素数１〜３のアルキル基を表し、ここで、Ｒ９〜Ｒ１６に含まれる水素原子は、互いに独立に、ハロゲン原子で置換されていてもよい。ハロゲン原子としては、フッ素原子、塩素原子、臭素原子、ヨウ素原子が挙げられる。Ｒ９〜Ｒ１６は、互いに独立に、ポリイミド系樹脂を含んでなるフィルムの弾性率、光学特性、耐屈曲性及び表面硬度を向上しやすい観点から、さらに好ましくは水素原子、メチル基、フルオロ基、クロロ基又はトリフルオロメチル基であり、さらにより好ましくはＲ９、Ｒ１０、Ｒ１１、Ｒ１２、Ｒ１３及びＲ１４が水素原子、Ｒ１５及びＲ１６が水素原子、メチル基、フルオロ基、クロロ基又はトリフルオロメチル基であり、とりわけ好ましくはＲ１５及びＲ１６がメチル基又はトリフルオロメチル基である。
【００３３】
本発明の好適な実施態様において、式（４）は、式（４’）：
【化８】
2020105495.tif 000009
で表される。テトラカルボン酸化合物として、式（４）中のＹが式（４’）で表される基である化合物を含むと、ポリイミド系樹脂を含んでなるフィルムは、弾性率、光学特性、耐屈曲性及び表面硬度を高めやすい。また、フッ素元素を含有する骨格により樹脂の溶媒への溶解性が向上され、樹脂ワニスの粘度を低く抑制することができ、フィルムの製造が容易となる。
【００３４】
芳香族テトラカルボン酸二無水物の具体例としては、非縮合多環式の芳香族テトラカルボン酸二無水物、単環式の芳香族テトラカルボン酸二無水物及び縮合多環式の芳香族テトラカルボン酸二無水物が挙げられる。非縮合多環式の芳香族テトラカルボン酸二無水物としては、例えば４，４’−オキシジフタル酸二無水物、３，３’，４，４’−ベンゾフェノンテトラカルボン酸二無水物、２，２’，３，３’−ベンゾフェノンテトラカルボン酸二無水物、３，３’，４，４’−ビフェニルテトラカルボン酸二無水物、２，２’，３，３’−ビフェニルテトラカルボン酸二無水物、３，３’，４，４’−ジフェニルスルホンテトラカルボン酸二無水物、２，２−ビス（３，４−ジカルボキシフェニル）プロパン二無水物、２，２−ビス（２，３−ジカルボキシフェニル）プロパン二無水物、２，２−ビス（３，４−ジカルボキシフェノキシフェニル）プロパン二無水物、４，４’−（ヘキサフルオロイソプロピリデン）ジフタル酸二無水物（６ＦＤＡと記載することがある）、１，２−ビス（２，３−ジカルボキシフェニル）エタン二無水物、１，１−ビス（２，３−ジカルボキシフェニル）エタン二無水物、１，２−ビス（３，４−ジカルボキシフェニル）エタン二無水物、１，１−ビス（３，４−ジカルボキシフェニル）エタン二無水物、ビス（３，４−ジカルボキシフェニル）メタン二無水物、ビス（２，３−ジカルボキシフェニル）メタン二無水物、４，４’−（ｐ−フェニレンジオキシ）ジフタル酸二無水物、４，４’−（ｍ−フェニレンジオキシ）ジフタル酸二無水物が挙げられる。また、単環式の芳香族テトラカルボン酸二無水物としては、例えば１，２，４，５−ベンゼンテトラカルボン酸二無水物が挙げられ、縮合多環式の芳香族テトラカルボン酸二無水物としては、例えば２，３，６，７−ナフタレンテトラカルボン酸二無水物が挙げられる。
【００３５】
これらの中でも、好ましくは４，４’−オキシジフタル酸二無水物、３，３’，４，４’−ベンゾフェノンテトラカルボン酸二無水物、２，２’，３，３’−ベンゾフェノンテトラカルボン酸二無水物、３，３’，４，４’−ビフェニルテトラカルボン酸二無水物、２，２’，３，３’−ビフェニルテトラカルボン酸二無水物、３，３’，４，４’−ジフェニルスルホンテトラカルボン酸二無水物、２，２−ビス（３，４−ジカルボキシフェニル）プロパン二無水物、２，２−ビス（２，３−ジカルボキシフェニル）プロパン二無水物、２，２−ビス（３，４−ジカルボキシフェノキシフェニル）プロパン二無水物、４，４’−（ヘキサフルオロイソプロピリデン）ジフタル酸二無水物（６ＦＤＡ）、１，２−ビス（２，３−ジカルボキシフェニル）エタン二無水物、１，１−ビス（２，３−ジカルボキシフェニル）エタン二無水物、１，２−ビス（３，４−ジカルボキシフェニル）エタン二無水物、１，１−ビス（３，４−ジカルボキシフェニル）エタン二無水物、ビス（３，４−ジカルボキシフェニル）メタン二無水物、ビス（２，３−ジカルボキシフェニル）メタン二無水物、４，４’−（ｐ−フェニレンジオキシ）ジフタル酸二無水物及び４，４’−（ｍ−フェニレンジオキシ）ジフタル酸二無水物が挙げられ、より好ましくは４，４’−オキシジフタル酸二無水物、３，３’，４，４’−ビフェニルテトラカルボン酸二無水物、２，２’，３，３’−ビフェニルテトラカルボン酸二無水物、４，４’−（ヘキサフルオロイソプロピリデン）ジフタル酸二無水物（６ＦＤＡ）、ビス（３，４−ジカルボキシフェニル）メタン二無水物及び４，４’−（ｐ−フェニレンジオキシ）ジフタル酸二無水物が挙げられる。これらは単独又は二種以上を組合せて使用できる。
【００３６】
脂肪族テトラカルボン酸二無水物としては、環式又は非環式の脂肪族テトラカルボン酸二無水物が挙げられる。環式脂肪族テトラカルボン酸二無水物とは、脂環式炭化水素構造を有するテトラカルボン酸二無水物であり、その具体例としては、１，２，４，５−シクロヘキサンテトラカルボン酸二無水物、１，２，３，４−シクロブタンテトラカルボン酸二無水物、１，２，３，４−シクロペンタンテトラカルボン酸二無水物等のシクロアルカンテトラカルボン酸二無水物、ビシクロ［２．２．２］オクト−７−エン−２，３，５，６−テトラカルボン酸二無水物、ジシクロヘキシル−３，３’，４，４’−テトラカルボン酸二無水物及びこれらの位置異性体が挙げられる。これらは単独で又は２種以上を組合せて用いることができる。非環式脂肪族テトラカルボン酸二無水物の具体例としては、１，２，３，４−ブタンテトラカルボン酸二無水物、及び１，２，３，４−ペンタンテトラカルボン酸二無水物等が挙げられ、これらは単独で又は２種以上を組合せて用いることができる。また、環式脂肪族テトラカルボン酸二無水物及び非環式脂肪族テトラカルボン酸二無水物を組合せて用いてもよい。
【００３７】
上記テトラカルボン酸二無水物の中でも、光学フィルムの高表面硬度、高透明性、高柔軟性、高弾性率、高屈曲耐性及び低着色性の観点から、４，４’−オキシジフタル酸二無水物、３，３’，４，４’−ベンゾフェノンテトラカルボン酸二無水物、３，３’，４，４’−ビフェニルテトラカルボン酸二無水物、２，２’，３，３’−ビフェニルテトラカルボン酸二無水物、３，３’，４，４’−ジフェニルスルホンテトラカルボン酸二無水物、２，２−ビス（３，４−ジカルボキシフェニル）プロパン二無水物、４，４’−（ヘキサフルオロイソプロピリデン）ジフタル酸二無水物、並びにこれらの混合物が好ましく、３，３’，４，４’−ビフェニルテトラカルボン酸二無水物及び４，４’−（ヘキサフルオロイソプロピリデン）ジフタル酸二無水物、並びにこれらの混合物がより好ましく、４，４’−（ヘキサフルオロイソプロピリデン）ジフタル酸二無水物（６ＦＤＡ）がさらに好ましい。
【００３８】
ステップＡで使用するテトラカルボン酸化合物のうち、式（３）中のＹが式（４）で表される基であるテトラカルボン酸化合物、例えば式（３）中のＹが式（４’）で表される基であるテトラカルボン酸化合物の割合は、ステップＡで使用するテトラカルボン酸化合物の総モル量に対して、好ましくは３０モル％以上、より好ましくは５０モル％以上、さらに好ましくは７０モル％以上、とりわけ好ましくは８０モル％以上であり、好ましくは１００モル％以下である。式（３）中のＹが式（４）で表される基であるテトラカルボン酸化合物の割合が上記範囲内であると、ポリイミド系樹脂を含んでなるフィルムは、弾性率、光学特性、耐屈曲性及び表面硬度を高めやすい。また、フッ素元素を含有する骨格により樹脂の溶媒への溶解性が向上され、樹脂ワニスの粘度を低く抑制することができ、フィルムの製造が容易となる。なお、式（３）中のＹが式（４）で表される基であるテトラカルボン酸化合物の割合等は、原料の仕込み比から算出してもよい。
【００３９】
また、テトラカルボン酸化合物としては、テトラカルボン酸二無水物が好ましいが、テトラカルボン酸一無水物を使用してもよい。テトラカルボン酸一無水物としては、式（５）
【化９】
2020105495.tif 000010
で表される化合物（以下、テトラカルボン酸化合物（５）と称する場合がある）等が挙げられる。テトラカルボン酸化合物（５）は単独又は二種以上組合せて使用でき、テトラカルボン酸化合物（５）を二種以上使用する場合、テトラカルボン酸化合物（５）のＹ１の種類が互いに異なる二種以上のテトラカルボン酸化合物（５）を用いてもよい。
【００４０】
式（５）において、Ｙ１は４価の有機基であり、好ましくは有機基中の水素原子が炭化水素基又はフッ素置換された炭化水素基で置換されていてもよい有機基である。Ｙ１としては、式（２０）、式（２１）、式（２２）、式（２３）、式（２４）、式（２５）、式（２６）、式（２７）、式（２８）又は式（２９）で表される基、それらの式（２０）〜式（２９）で表される基中の水素原子がメチル基、フルオロ基、クロロ基又はトリフルオロメチル基で置換された基、並びに４価の炭素数６以下の鎖式炭化水素基が挙げられる。また、Ｒ１７及びＲ１８は、互いに独立に、−ＯＨ、−ＯＭｅ、−ＯＥｔ、−ＯＰｒ、−ＯＢｕ又は−Ｃｌであり、好ましくは−Ｃｌである。
【００４１】
トリカルボン酸化合物は、トリカルボン酸又はトリカルボン酸誘導体を示し、トリカルボン酸誘導体としては、例えばトリカルボン酸の酸クロリド、無水物及びエステル体などが挙げられる。
【００４２】
本発明の一実施態様において、トリカルボン酸化合物としては、例えば式（８）
【化１０】
2020105495.tif 000011
で表される化合物（以下、トリカルボン酸化合物（８）と称する場合がある）等が挙げられる。トリカルボン酸化合物は単独又は二種以上組合せて使用でき、トリカルボン酸化合物を二種以上使用する場合、トリカルボン酸化合物（８）のＹ２の種類が互いに異なる二種以上のトリカルボン酸化合物（８）を用いてもよい。式（８）中、Ｒ３４は、−ＯＨ、−ＯＭｅ、−ＯＥｔ、−ＯＰｒ、−ＯＢｕ又は−Ｃｌであり、好ましくは−Ｃｌである。
【００４３】
式（８）において、Ｙ２は３価の有機基であり、好ましくは有機基中の水素原子が炭化水素基又はフッ素置換された炭化水素基で置換されていてもよい有機基である。Ｙ２としては、式（２０）、式（２１）、式（２２）、式（２３）、式（２４）、式（２５）、式（２６）、式（２７）、式（２８）又は式（２９）で表される基の結合手のいずれか１つが水素原子に置き換わった基、並びに３価の炭素数６以下の鎖式炭化水素基が例示される。
【００４４】
トリカルボン酸化合物としては、芳香族トリカルボン酸、脂肪族トリカルボン酸及びそれらの誘導体（例えば、酸クロリド、酸無水物等）が挙げられ、その具体例としては、１，３，５−ベンゼントリカルボン酸及びその酸クロリド、１，２，４−ベンゼントリカルボン酸の無水物；２，３，６−ナフタレントリカルボン酸−２，３−無水物；フタル酸無水物と安息香酸とが単結合、−Ｏ−、−ＣＨ２−、−Ｃ（ＣＨ３）２−、−Ｃ（ＣＦ３）２−、−ＳＯ２−又はフェニレン基で連結された化合物が挙げられる。これらのトリカルボン酸化合物は単独又は二種以上組合せて使用できる。
【００４５】
本発明の一実施態様において、工程（Ｉ）（ステップ（Ａ））で反応させる３つ以上のカルボニル基を有するカルボン酸化合物の使用量は、所望とするポリイミド系樹脂における構成単位の比率に応じて適宜選択でき、工程（Ｉ）（ステップ（Ａ））で反応させるジアミン化合物の総量を１００モルとしたときに、好ましくは１モル以上、より好ましくは５モル以上、さらに好ましくは１０モル以上であり、好ましくは１５０モル以下、より好ましくは１００モル以下、さらに好ましくは８０モル以下、とりわけ好ましくは５０モル以下である。３つ以上のカルボニル基を有するカルボン酸化合物の使用量が上記範囲内であると、ポリイミド系樹脂の分子量を制御しやすい。また、ポリイミド系樹脂を含んでなるフィルムの耐屈曲性を向上しやすい。なお、本発明の製造方法が工程（ＩＶ’）を含む場合、工程（Ｉ）で反応させる３つ以上のカルボニル基を有するカルボン酸化合物の使用量は、工程（Ｉ）及び工程（ＩＶ’）で反応させるジアミン化合物の総量を基準とすることができる。
【００４６】
本発明の製造方法が工程（ＩＶ’）を含む場合、工程（Ｉ）（ステップ（Ａ））で反応させるジアミン化合物の使用量は、工程（Ｉ）及び工程（ＩＶ’）で反応させるジアミン化合物の総量を１００モルとしたときに、好ましくは８０モル以上、より好ましくは８５モル以上、さらに好ましくは９０モル以上、さらにより好ましくは９５モル以上、とりわけ好ましくは９８モル以上であり、好ましくは９９．９９モル以下である。工程（Ｉ）で反応させるジアミン化合物の使用量が上記の範囲内であると、ポリイミド系樹脂の分子量を制御しやすく、また、ポリイミド系樹脂を含んでなるフィルムの耐屈曲性をより向上しやすい。
【００４７】
工程（Ｉ）における反応は、反応に不活性な溶媒中で行うことが好ましい。溶媒としては、反応に影響を与えない限り特に限定されないが、例えば、水、メタノール、エタノール、エチレングリコール、イソプロピルアルコール、プロピレングリコール、エチレングリコールメチルエーテル、エチレングリコールブチルエーテル、１−メトキシ−２−プロパノール、２−ブトキシエタノール、プロピレングリコールモノメチルエーテル等のアルコール系溶媒；酢酸エチル、酢酸ブチル、エチレングリコールメチルエーテルアセテート、γ−ブチロラクトン、γ−バレロラクトン、プロピレングリコールメチルエーテルアセテート、乳酸エチル等のエステル系溶媒；アセトン、メチルエチルケトン、シクロペンタノン、シクロヘキサノン、２−ヘプタノン、メチルイソブチルケトン等のケトン系溶媒；ペンタン、ヘキサン、ヘプタン等の脂肪族炭化水素溶媒；エチルシクロヘキサン等の脂環式炭化水素溶媒；トルエン、キシレン等の芳香族炭化水素溶媒；アセトニトリル等のニトリル系溶媒；テトラヒドロフラン及びジメトキシエタン等のエーテル系溶媒；クロロホルム及びクロロベンゼン等の塩素含有溶媒；Ｎ，Ｎ−ジメチルアセトアミド、Ｎ，Ｎ−ジメチルホルムアミド等のアミド系溶媒；ジメチルスルホン、ジメチルスルホキシド、スルホラン等の含硫黄系溶媒；エチレンカーボネート、プロピレンカーボネート等のカーボネート系溶媒；及びそれらの組合せなどが挙げられる。これらの中でも、ジアミン化合物及び３つ以上のカルボニル基を有するカルボン酸化合物、好ましくはテトラカルボン酸化合物の溶解性が良好であり、ポリイミド系樹脂の分子量を制御しやすい観点から、アミド系溶媒を好適に使用できる。
【００４８】
溶媒の使用量は、ジアミン化合物と３つ以上のカルボニル基を有するカルボン酸化合物との総量１質量部に対して、好ましくは０．５〜３０質量部、より好ましくは１〜２０質量部、さらに好ましくは５〜１５質量部である。溶媒の含有量が上記の範囲内であると、反応系の粘度を制御する観点から有利であり、ポリイミド系樹脂の分子量を制御しやすい。
【００４９】
溶媒を使用する場合、ジアミン化合物及び３つ以上のカルボニル基を有するカルボン酸化合物のいずれか一方を、溶媒に溶解させた溶液に、他方を添加して撹拌等することで反応させてもよいし、ジアミン化合物と３つ以上のカルボニル基を有するカルボン酸化合物とを別々に溶媒に溶解させて溶液を得た後、それらの溶液を混合及び撹拌等することで反応させてもよいし、溶媒に対して、両方を一緒に添加して撹拌等することで反応させてもよい。
【００５０】
ステップ（Ａ）の反応温度は、特に限定されないが、例えば−５〜１００℃、好ましくは０〜５０℃、より好ましくは５〜３０℃であってよい。反応時間は、例えば１分〜７２時間、好ましくは１０分〜２４時間、より好ましくは３０分〜１０時間であってよい。また、反応は空気中又は例えば窒素、アルゴン等の不活性ガス雰囲気で撹拌しながら行ってよく、常圧下、加圧下又は減圧下で行ってもよい。好ましい実施態様では、常圧及び／又は前記不活性ガス雰囲気下、撹拌しながら行う。
【００５１】
工程（Ｉ）がステップ（Ａ）で構成されている場合、得られる中間体（Ｋ）は、ジアミン化合物由来の構成単位と、３つ以上のカルボニル基を有するカルボン酸化合物由来の構成単位とを有する。本発明の好ましい態様では、中間体（Ｋ）は、ジアミン化合物（１）とテトラカルボン酸化合物（３）とが反応して得られる式（Ａ）で表される繰り返し構造単位を含む。
【化１１】
2020105495.tif 000012
［式（Ａ）中、Ｇ１は式（３）中のＹと同じであり、
Ｘ１は式（１）中のＸと同じである］
【００５２】
ジアミン化合物（１）及び／又はテトラカルボン酸化合物（３）が二種以上ある場合、中間体（Ｋ）は、式（Ａ）で表される繰り返し構造単位を二種以上有する。なお、ジアミン化合物由来の構成単位とテトラカルボン酸化合物由来の構成単位とを有する中間体（Ｋ）を中間体（Ｋ−１）ということがある。
【００５３】
本発明の一実施態様において、工程（Ｉ）は、ステップ（Ａ）の後、さらにジカルボン酸化合物を反応させるステップ（Ｂ）を含んでいてもよい。
【００５４】
（ステップＢ）
ステップ（Ｂ）で使用するジカルボン酸化合物は、ジカルボン酸又はジカルボン酸誘導体を示し、ジカルボン酸誘導体としては、例えば該ジカルボン酸の酸クロリドやエステル体などが挙げられる。本発明の一実施態様において、ジカルボン酸化合物としては、例えば、式（６）
【化１２】
2020105495.tif 000013
で表される化合物（以下、ジカルボン酸化合物（６）と称する場合がある）であることが好ましい。ジカルボン酸化合物は単独又は二種以上組合せて使用でき、ジカルボン酸化合物を二種以上使用する場合、ジカルボン酸化合物（６）のＷの種類が互いに異なる二種以上のジカルボン酸化合物（６）を用いてよい。式（６）中、Ｒ１９及びＲ２０は、互いに独立に、−ＯＨ、−ＯＭｅ、−ＯＥｔ、−ＯＰｒ、−ＯＢｕ又は−Ｃｌであり、好ましくは−Ｃｌである。
【００５５】
式（６）において、Ｗは２価の有機基であり、好ましくは炭素数１〜８の炭化水素基又はフッ素置換された炭素数１〜８の炭化水素基で置換されていてもよい、炭素数４〜４０の２価の有機基であり、より好ましくは炭素数１〜８の炭化水素基又はフッ素置換された炭素数１〜８の炭化水素基で置換されていてもよい、環状構造を有する炭素数４〜４０の２価の有機基である。環状構造としては、脂環、芳香環、ヘテロ環構造が挙げられる。Ｗの有機基として、式（２０）、式（２１）、式（２２）、式（２３）、式（２４）、式（２５）、式（２６）、式（２７）、式（２８）及び式（２９）で表される基の結合手のうち、隣接しない２つが水素原子に置き換わった基及び炭素数６以下の２価の鎖式炭化水素基が例示される。ポリイミド系樹脂を含んでなるフィルムの黄色度を抑制（ＹＩ値を低減）しやすい観点から、式（２０）〜式（２８）で表される基、及び、チオフェン環骨格を有する基が好ましい。
【００５６】
Ｗの有機基としては、式（２０’）、式（２１’）、式（２２’）、式（２３’）、式（２４’）、式（２５’）、式（２６’）、式（２７’）、式（２８’）及び式（２９’）：
【化１３】
2020105495.tif 000014
［式（２０’）〜式（２９’）中、Ｗ１及び＊は、式（２０）〜式（２９）において定義する通りである］
で表される２価の有機基がより好ましい。なお、式（２０）〜式（２９）及び式（２０’）〜式（２９’）における環上の水素原子は、炭素数１〜８の炭化水素基、フッ素置換された炭素数１〜８の炭化水素基、炭素数１〜６のアルコキシ基、又はフッ素置換された炭素数１〜６のアルコキシ基で置換されていてもよい。
【００５７】
ジカルボン酸化合物が、式（６）中のＷが上記の式（２０’）〜式（２９’）のいずれかで表される化合物を含む場合、特に式（６）中のＷが後述する式（６ａ）で表される化合物を含む場合、ジカルボン酸化合物は、式（６）中のＷが式（６ａ）で表される化合物に加えて、次の式（ｄ１）：
【化１４】
2020105495.tif 000015
［式（ｄ１）中、Ｒｃは、互いに独立に、水素原子、炭素数１〜６のアルキル基、炭素数１〜６のアルコキシ基又は炭素数６〜１２のアリール基を表し、
Ｒｄは、Ｒｃ又は−Ｃ（＝Ｏ）Ｒｅを表し、
Ｒｅは、互いに独立に、−ＯＨ、−ＯＭｅ、−ＯＥｔ、−ＯＰｒ、−ＯＢｕ又は−Ｃｌを表し、
＊は結合手を表す］
で表される化合物（以下、化合物（ｄ１）ということがある）をさらに含むことが、ワニスの成膜性を高めやすく、ポリイミド系樹脂を含んでなるフィルムの均一性を高めやすい観点から好ましい。
【００５８】
Ｒｃにおいて、炭素数１〜６のアルキル基、炭素数１〜６のアルコキシ基及び炭素数６〜１２のアリール基としては、それぞれ、式（２）における炭素数１〜６のアルキル基、炭素数１〜６のアルコキシ基又は炭素数６〜１２のアリール基として例示のものが挙げられる。化合物（ｄ１）としては、具体的には、Ｒｃ及びＲｄがいずれも水素原子である化合物、Ｒｃがいずれも水素原子であり、Ｒｄが−Ｃ（＝Ｏ）Ｒｅである化合物等が挙げられる。
【００５９】
本発明におけるジカルボン酸化合物は、式（６）中のＷとして複数種のＷを含んでよく、複数種のＷは、互いに同一であっても異なっていてもよい。特に、ポリイミド系樹脂を含んでなるフィルムの光学特性、弾性率及び耐屈曲性を高めやすい観点から、式（６）中のWが好ましくは式（６ａ）：
【化１５】
2020105495.tif 000016
［式（６ａ）中、Ｒａ及びＲｂは、互いに独立に、ハロゲン原子、炭素数１〜６のアルキル基、炭素数１〜６のアルコキシ基、又は炭素数６〜１２のアリール基を表し、Ｒａ及びＲｂに含まれる水素原子は、互いに独立に、ハロゲン原子で置換されていてもよく、
Ａ及び＊は、それぞれ式（７ｂ）中のＡ及び＊と同じであり、
ｍは０〜４の整数であり、
ｔは０〜４の整数であり、
ｕは０〜４の整数である］
で表され、より好ましくは式（７ａ）：
【化１６】
2020105495.tif 000017
［式（７ａ）中、Ｒ２１〜Ｒ２４は、互いに独立に、水素原子、炭素数１〜６のアルキル基、炭素数１〜６のアルコキシ基又は炭素数６〜１２のアリール基を表し、Ｒ２１〜Ｒ２４に含まれる水素原子は、互いに独立に、ハロゲン原子で置換されていてもよく、
ｍ２は１〜４の整数であり、
＊は結合手を表す］
で表される基である。ジカルボン酸化合物として、式（６）中のＷが式（７ａ）で表される基である化合物を含むと、ポリイミド系樹脂を含んでなるフィルムが優れた弾性率、耐屈曲性及び光学特性を発現しやすい。なお、式（６）中のＷが式（７ａ）で表される基である化合物及び式（６）中のＷが式（６ａ）で表される基である化合物を、それぞれジカルボン酸化合物（７ａ）及びジカルボン酸化合物（６ａ）ということがある。
【００６０】
式（６ａ）において、各ベンゼン環の結合手は、−Ａ−を基準に、オルト位、メタ位又はパラ位のいずれに結合していてもよく、好ましくはメタ位又はパラ位に結合していてもよい。Ｒａ及びＲｂは、互いに独立に、ハロゲン原子、炭素数１〜６のアルキル基、炭素数１〜６のアルコキシ基、又は炭素数６〜１２のアリール基を表す。式（６ａ）中のｔ及びｕは０であることが好ましいが、ｔ及び／又はｕが１以上である場合、Ｒａ及びＲｂは、互いに独立に、好ましくは炭素数１〜６のアルキル基を表し、より好ましくは炭素数１〜３のアルキル基を表す。式（６ａ）中のＲａ及びＲｂにおいて、ハロゲン原子、炭素数１〜６のアルキル基、炭素数１〜６のアルコキシ基及び炭素数６〜１２のアリール基としては、それぞれ、式（２）におけるハロゲン原子、炭素数１〜６のアルキル基、炭素数１〜６のアルコキシ基又は炭素数６〜１２のアリール基として例示のものが挙げられる。
【００６１】
式（６ａ）中のｔ及びｕは、互いに独立に、０〜４の整数であり、好ましくは０〜２の整数、より好ましくは０又は１、さらに好ましくは０である。
【００６２】
式（６ａ）において、ｍは、０〜４の範囲の整数であり、ｍがこの範囲内であると、ポリイミド系樹脂を含んでなるフィルムの耐屈曲性や弾性率が良好である。また、式（６ａ）において、ｍは、好ましくは０〜３の範囲の整数、より好ましくは０〜２の範囲の整数、さらに好ましくは０又は１、とりわけ好ましくは０である。ｍがこの範囲内であると、ポリイミド系樹脂を含んでなるフィルムの耐屈曲性や弾性率が良好であると同時に、原料の入手性が比較的良好である。ｍが０である式（６ａ）で表される化合物は、例えばテレフタル酸又はイソフタル酸又はこれらの誘導体であり、該化合物は、式（６ａ）中のｍが０及びｕが０である化合物であることが好ましい。また、ジカルボン酸化合物は、式（６）中のＷが式（６ａ）で表される化合物を１種又は２種類以上含んでいてもよく、ポリイミド系樹脂を含んでなるフィルムの弾性率及び耐屈曲性の向上、黄色度（ＹＩ値）低減の観点から、ｍの値が異なる２種類以上の、好ましくはｍの値の異なる２種類の化合物を含んでいてもよい。
【００６３】
ポリイミド系樹脂を含んでなるフィルムの弾性率及び耐屈曲性の向上、黄色度（ＹＩ値）低減の観点から、式（６ａ）中のｍが０である式（６ａ）で表される化合物を含むことが好ましく、該化合物に加えてｍが１である式（６ａ）で表される化合物をさらに含むことがより好ましい。
【００６４】
式（７ａ）において、Ｒ２１、Ｒ２２、Ｒ２３及びＲ２４は、互いに独立に、水素原子、炭素数１〜６のアルキル基、炭素数１〜６のアルコキシ基又は炭素数６〜１２のアリール基を表す。炭素数１〜６のアルキル基、炭素数１〜６のアルコキシ基又は炭素数６〜１２のアリール基としては、式（２）における炭素数１〜６のアルキル基、炭素数１〜６のアルコキシ基又は炭素数６〜１２のアリール基として上記に例示のものが挙げられる。ポリイミド系樹脂を含んでなるフィルムの表面硬度、柔軟性及び耐屈曲性を向上しやすい観点から、Ｒ２１〜Ｒ２４は、互いに独立に、好ましくは水素原子又は炭素数１〜６のアルキル基を表し、より好ましくは水素原子又は炭素数１〜３のアルキル基を表し、さらに好ましくは水素原子を表す。ここで、Ｒ２１〜Ｒ２４に含まれる水素原子は、互いに独立に、ハロゲン原子で置換されていてもよい。
【００６５】
式（７ａ）において、ポリイミド系樹脂を含んでなるフィルムの耐屈曲性及び弾性率を高めやすい観点から、ｍ２は、好ましくは１〜３の整数、より好ましくは１又は２、さらに好ましくは１である。Ｒ２１〜Ｒ２４が全て水素原子であると、ポリイミド系樹脂を含んでなるフィルムの弾性率及び耐屈曲性向上の点で有利である。
【００６６】
本発明の好適な実施態様において、ポリイミド系樹脂を含んでなるフィルムが良好な耐屈曲性を発現しやすい観点から、ジカルボン酸化合物は、２つ以上の芳香族炭化水素環が単結合又は芳香族基を除く二価の基で連結された芳香族ジカルボン酸化合物を含む。芳香族炭化水素環としては、例えばベンゼン環等の単環式炭化水素環；ナフタレン等の縮合二環式炭化水素環、ビフェニル等の環集合炭化水素環等の多環式炭化水素環が挙げられ、好ましくはベンゼン環である。
【００６７】
具体的には、２つ以上の芳香族炭化水素環が単結合又は芳香族基を除く二価の基で連結された芳香族ジカルボン酸化合物は、式（６）において、Ｗが、式（７ｂ）
【化１７】
2020105495.tif 000018
［式（７ｂ）中、Ｒ２５〜Ｒ３２は、互いに独立に、水素原子、炭素数１〜６のアルキル基、炭素数１〜６のアルコキシ基又は炭素数６〜１２のアリール基を表し、Ｒ２５〜Ｒ３２に含まれる水素原子は、互いに独立にハロゲン原子で置換されていてもよく、
Ａは、互いに独立に、単結合、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、−ＳＯ２−、−Ｓ−、−ＣＯ−又は−Ｎ（Ｒ３３）−を表し、
Ｒ３３は水素原子、ハロゲン原子で置換されていてもよい炭素数１〜１２の１価の炭化水素基を表し、
ｍ１は１〜４の整数であり、
＊は結合手を表す］
で表される基である化合物である。ジカルボン酸化合物として、式（６）中のＷが式（７ｂ）で表される基である化合物を含むと、ポリイミド系樹脂を含んでなるフィルムが優れた弾性率、耐屈曲性及び光学特性を発現しやすい。なお、式（６）中のＷが式（７ｂ）で表される基である化合物をジカルボン酸化合物（７ｂ）ということがある。
【００６８】
式（７ｂ）及び式（６ａ）において、Ａは、互いに独立に、単結合、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、−ＳＯ２−、−Ｓ−、−ＣＯ−又は−Ｎ（Ｒ３３）−を表し、ポリイミド系樹脂を含んでなるフィルムの弾性率及び耐屈曲性を向上しやすい観点から、好ましくは−Ｏ−又は−Ｓ−、より好ましくは−Ｏ−を表す。炭素数１〜６のアルキル基、炭素数１〜６のアルコキシ基又は炭素数６〜１２のアリール基としては、式（２）における炭素数１〜６のアルキル基、炭素数１〜６のアルコキシ基又は炭素数６〜１２のアリール基として上記に例示のものが挙げられる。ポリイミド系樹脂を含んでなるフィルムの表面硬度、柔軟性及び耐屈曲性を向上しやすい観点から、Ｒ２５〜Ｒ３２は、互いに独立に、好ましくは水素原子又は炭素数１〜６のアルキル基を表し、より好ましくは水素原子又は炭素数１〜３のアルキル基を表し、さらに好ましくは水素原子を表す。ここで、Ｒ２５〜Ｒ３２に含まれる水素原子は、互いに独立に、ハロゲン原子で置換されていてもよい。Ｒ３３は水素原子、ハロゲン原子で置換されていてもよい炭素数１〜１２の１価の炭化水素基を表す。炭素数１〜１２の１価の炭化水素基としては、例えばメチル基、エチル基、ｎ−プロピル基、イソプロピル基、ｎ−ブチル基、ｓｅｃ−ブチル基、ｔｅｒｔ−ブチル基、ｎ−ペンチル基、２−メチル−ブチル基、３−メチルブチル基、２−エチル−プロピル基、ｎ−ヘキシル、ｎ−ヘプチル基、ｎ−オクチル基、ｔｅｒｔ−オクチル基、ｎ−ノニル基、ｎ−デシル基等が挙げられ、これらはハロゲン原子で置換されていてもよい。前記ハロゲン原子としては、フッ素原子、塩素原子、臭素原子、ヨウ素原子などが挙げられる。ｍ１が２〜４である場合、Ａは同一であっても異なっていてもよい。
【００６９】
式（７ｂ）において、ｍ１は、１〜４の整数であり、ｍ１がこの範囲であると、ポリイミド系樹脂を含んでなるフィルムの耐屈曲性や弾性率が良好になりやすい。また、式（７ｂ）において、ｍ１は、好ましくは１〜３の整数、より好ましくは１又は２、さらに好ましくは１であり、ｍ１がこの範囲内であると、光学フィルムの耐屈曲性や弾性率が良好になりやすい。
【００７０】
ポリイミド系樹脂を含んでなるフィルムの弾性率及び耐屈曲性の向上、黄色度（ＹＩ値）低減の観点から、ステップ（Ｂ）におけるジカルボン酸化合物として、ジカルボン酸化合物（７ａ）又は（７ｂ）を使用することが好ましく、ジカルボン酸化合物（７ａ）と、ジカルボン酸化合物（７ｂ）とを併用することがより好ましい。
【００７１】
本発明のより好適な実施態様において、式（７ａ）は式（７ａ’）：
【化１８】
2020105495.tif 000019
で表される。また、式（７ｂ）は式（７ｂ’）：
【化１９】
2020105495.tif 000020
で表される。ジカルボン酸化合物として、式（６）中のＷが式（７ａ’）で表される基である化合物又は式（７ｂ’）で表される基である化合物、又は、これらの両方を使用すると、弾性率及び耐屈曲性がより向上されたフィルムが得られやすい。
【００７２】
ジカルボン酸化合物としては、芳香族ジカルボン酸、脂肪族ジカルボン酸及びそれらの類縁の酸クロリド化合物、酸無水物等が挙げられ、２種以上を組合せて用いてもよい。より具体的には、テレフタル酸；イソフタル酸；ナフタレンジカルボン酸；４，４’−ビフェニルジカルボン酸；３，３’−ビフェニルジカルボン酸；炭素数８以下である鎖式炭化水素、のジカルボン酸化合物及び２つの安息香酸が単結合、−ＣＨ２−、−Ｃ（ＣＨ３）２−、−Ｃ（ＣＦ３）２−、−ＳＯ２−又はフェニレン基で連結された化合物並びに、それらの酸クロリド化合物が挙げられる。これらのジカルボン酸化合物の中でも、ポリイミド系樹脂を含んでなるフィルムの弾性率及び耐屈曲性を向上しやすい観点から、４，４’−オキシビス安息香酸、テレフタル酸又はそれらの酸クロリドが好ましく、上記の通り、４，４’−オキシビス（ベンゾイルクロリド）及びテレフタロイルクロリドがより好ましく、４，４’−オキシビス（ベンゾイルクロリド）とテレフタロイルクロリドとを組合せて用いることがさらに好ましい。
【００７３】
工程（Ｉ）がステップ（Ｂ）を含む場合、ステップ（Ａ）で得られた中間体（Ｋ−１）を単離してステップ（Ｂ）に供してもよいが、通常、単離せずに連続してステップ（Ｂ）を行う。
【００７４】
本発明の好適な実施態様において、工程（Ｉ）（ステップ（Ｂ））で反応させるジカルボン酸化合物の使用量は、所望とするポリイミド系樹脂の構成単位の比率に応じて適宜選択でき、例えば、工程（Ｉ）（ステップ（Ａ））で反応させるジアミン化合物の総量を１００モルとしたときに、好ましくは５モル以上、より好ましくは２０モル以上、さらに好ましくは３０モル以上、さらにより好ましくは４０モル以上、とりわけ好ましくは５０モル以上、とりわけより好ましくは６０モル以上であり、好ましくは９５モル以下、より好ましくは９０モル以下、さらに好ましくは８５モル以下、とりわけ好ましくは８０モル以下である。ジカルボン酸化合物の使用量が上記範囲内であると、ポリイミド系樹脂の分子量を制御しやすい。また、ポリイミド系樹脂を含んでなる光学フィルムの弾性率及び耐屈曲性を向上しやすい。なお、本発明の製造方法が工程（ＩＶ’）を含む場合、工程（Ｉ）で反応させるジカルボン酸化合物の使用量は、工程（Ｉ）及び工程（ＩＶ’）で反応させるジアミン化合物の総量を基準とすることができる。
【００７５】
本発明の好適な実施態様において、工程（Ｉ）（ステップ（Ｂ））で使用するジカルボン酸化合物のうち、ジカルボン酸化合物（６ａ）の割合は、工程（Ｉ）で使用するジカルボン酸化合物の総モル量に対して、好ましくは３０モル％以上、より好ましくは５０モル％以上、さらに好ましくは７０モル％以上、とりわけ好ましくは８０モル％以上であり、好ましくは１００モル％以下である。ジカルボン酸化合物（６ａ）の割合が上記範囲内であると、ポリイミド系樹脂の分子量を制御する観点から有利である。また、ポリイミド系樹脂を含んでなるフィルムは、弾性率、光学特性、耐屈曲性及び表面硬度を高めやすい。さらに、フッ素元素を含有する骨格により樹脂の溶媒への溶解性が向上され、樹脂ワニスの粘度を低く抑制することができ、フィルムの製造が容易となる。なお、ジカルボン酸化合物（６ａ）の割合は、原料の仕込み比から算出してもよい。
【００７６】
本発明の好適な実施態様において、工程（Ｉ）（ステップ（Ｂ））で使用するジカルボン酸化合物のうち、ジカルボン酸化合物（７ａ）と（７ｂ）との合計割合は、工程（Ｉ）で使用するジカルボン酸化合物の総モル量に対して、好ましくは３０モル％以上、より好ましくは５０モル％以上、さらに好ましくは７０モル％以上、とりわけ好ましくは８０モル％以上であり、好ましくは１００モル％以下である。ジカルボン酸化合物（７ａ）と（７ｂ）との合計割合が上記範囲内であると、ポリイミド系樹脂の分子量を制御する観点から有利である。また、ポリイミド系樹脂を含んでなるフィルムは、弾性率、光学特性、耐屈曲性及び表面硬度を高めやすい。さらに、フッ素元素を含有する骨格により樹脂の溶媒への溶解性が向上され、樹脂ワニスの粘度を低く抑制することができ、フィルムの製造が容易となる。なお、ジカルボン酸化合物（７ａ）と（７ｂ）との合計割合は、原料の仕込み比から算出してもよい。
【００７７】
本発明の好適な実施態様において、ジカルボン酸化合物として、ジカルボン酸化合物（７ａ）と（７ｂ）とを併用することが好ましい。ジカルボン酸化合物（７ｂ）の使用量は、ジカルボン酸化合物（７ａ）１モルに対して、好ましくは０．０１モル以上、より好ましくは０．０５モル以上、さらに好ましくは０．１モル以上であり、好ましくは２０モル以下、より好ましくは１５モル以下、さらに好ましくは１０モル以下、さらにより好ましくは１モル以下、とりわけ好ましくは０．５モル以下、とりわけより好ましくは０．３モル以下である。ジカルボン酸化合物（７ｂ）の使用量が上記範囲内であると、ポリイミド系樹脂の分子量を制御する観点から有利であり、また、成膜後のフィルムが耐屈曲性と弾性率を両立しやすい。
【００７８】
本発明の一実施態様において、ステップ（Ｂ）では、溶媒をさらに添加してもよい。ステップ（Ｂ）で溶媒を添加することにより、反応系の急激な粘度上昇を抑制し、均一に撹拌可能な状態を長く維持することができる。そのため、十分に重合反応を進行することができ、ポリイミド系樹脂の分子量を増加させやすく、また分子量を制御する観点からも有利である。添加する溶媒としては、例えば、（ステップ（Ａ））の項に例示されたものが挙げられ、これらの溶媒は単独又は二種以上組合せて使用できる。溶解性が良く、ポリイミド系樹脂の分子量を増加又は制御しやすい観点からは、アミド系溶媒を好適に使用できる。ステップ（Ｂ）で添加する溶媒は、ステップ（Ａ）で使用する溶媒と異なっていてもよいが、分子量を増加又は制御しやすい観点から、同一であることが好ましい。溶媒は、一度に添加してもよく、複数回にわけて分割添加してもよい。
【００７９】
ステップ（Ｂ）で添加する溶媒の使用量は、ステップ（Ｂ）で使用するジカルボン酸化合物１質量部に対して、好ましくは１質量部以上、より好ましくは５質量部以上、さらに好ましくは１０質量部以上、とりわけ好ましくは２０質量部以上であり、好ましくは３００質量部以下、より好ましくは２００質量部以下、さらに好ましくは１００質量部以下、とりわけ好ましくは５０質量部以下である。ステップ（Ｂ）で添加する溶媒の使用量が上記範囲内であると、ポリイミド系樹脂の分子量を増加又は制御しやすい。
【００８０】
ステップ（Ｂ）では、ジカルボン酸化合物を一括添加してもよいし、分割添加してもよい。分割添加すると、反応系の急激な粘度上昇を抑制しやすく、均一に撹拌可能な状態を長く維持しやすい。そのため、重合反応を進行しやすく、得られるポリイミド系樹脂の分子量を増加させやすい。また、ポリイミド系樹脂の分子量を制御する観点からも有利である。
【００８１】
ステップ（Ｂ）において、ジカルボン酸化合物を分割添加する際の分割回数は、反応スケールや原料の種類等により適宜選択でき、好ましくは２〜２０回、より好ましくは２〜１０回、さらに好ましくは２〜６回である。分割回数が上記範囲であると、ポリイミド系樹脂の分子量を増加させやすい。また、ポリイミド系樹脂の分子量を制御する観点からも有利である。
【００８２】
ジカルボン酸化合物は、均等な量に分割して添加してもよく、不均等な量に分割して添加してもよい。各添加の間の時間（以下、添加間隔という場合がある）は、全て同一であっても異なっていてもよい。また、ジカルボン酸化合物を二種類以上添加する場合、用語「分割添加」は、全てのジカルボン酸化合物の合計量を分割して添加することを意味し、各ジカルボン酸化合物の分割の仕方は特に限定されないが、例えば各ジカルボン酸化合物を別々に一括又は分割添加してもよいし、各ジカルボン酸化合物を一緒に分割添加してもよいし、これらの組合せであってもよい。
【００８３】
本発明の一実施態様において、ジカルボン酸化合物が二種類（以下、それぞれ第１ジカルボン酸化合物、第２ジカルボン酸化合物と称する）である場合、例えば、第１ジカルボン酸化合物を一括添加し、第２ジカルボン酸化合物を一括添加してもよいし、第１ジカルボン酸化合物と第２ジカルボン酸化合物を別々に分割添加してもよいし、第１ジカルボン酸化合物と第２ジカルボン酸化合物を一緒に分割添加してもよいし、一緒に分割添加した後、残りを別々に又は一方の残りを添加してもよいし、別々に分割添加した後、残りを一緒に又は一方の残りを添加してもよい。ポリイミド系樹脂の高分子量化の観点から、第１ジカルボン酸化合物と第２ジカルボン酸化合物を一緒に分割添加する、又は一緒に分割添加後、一方の残りを添加することが好ましい。
【００８４】
ステップ（Ｂ）において、溶媒をさらに添加する場合、溶媒は、ジカルボン酸化合物と一緒に添加してもよいし、ジカルボン酸とは別々に添加してもよいし、ジカルボン酸を分割添加する場合には、これらの組合せであってもよい。
【００８５】
ステップ（Ｂ）の反応温度は、特に限定されないが、例えば−５〜１００℃、好ましくは０〜５０℃、より好ましくは５〜３０℃であってよい。反応時間は、例えば１分〜７２時間、好ましくは１０分〜２４時間、より好ましくは３０分〜１０時間であってよい。また、反応は空気中又は例えば窒素、アルゴン等の不活性ガス雰囲気で撹拌しながら行ってよく、常圧下、加圧下又は減圧下で行ってもよい。好ましい態様では、常圧及び／又は前記不活性ガス雰囲気下、撹拌しながら行う。
【００８６】
ステップ（Ｂ）において、ジカルボン酸化合物を添加後、所定時間撹拌等して反応させることで、中間体（Ｋ）が得られる。
【００８７】
工程（Ｉ）がステップ（Ａ）及び（Ｂ）で構成されている場合、中間体（Ｋ）は、ジアミン化合物由来の構成単位と、３つ以上のカルボニル基を有するカルボン酸化合物由来の構成単位と、ジカルボン酸化合物由来の構成単位とを有する。本発明の好ましい態様では、中間体（Ｋ）は、ジアミン化合物（１）とテトラカルボン酸化合物（３）とが反応して得られる式（Ａ）で表される繰り返し構造単位と、ジアミン化合物（Ａ）とジカルボン酸化合物（６）とが反応して得られる式（Ｂ）で表される繰り返し構造単位とを含む。
【化２０】
2020105495.tif 000021
［式（Ａ）及び式（Ｂ）中、Ｇ２は式（６）中のＷと同じであり、
Ｇ１は式（３）中のＹと同じであり、
Ｘ１及びＸ２は、それぞれ式（１）中のＸと同じであり、Ｘ１及びＸ２は同一であっても異なっていてもよい］
【００８８】
ジアミン化合物（１）、テトラカルボン酸化合物（３）及びジカルボン酸化合物（５）から選択される少なくとも１つが二種以上ある場合、中間体（Ｋ）は、式（Ａ）で表される繰り返し構造単位及び／又は式（Ｂ）で表される繰り返し構造単位を二種以上有する。なお、ジアミン化合物由来の構成単位と、テトラカルボン酸化合物由来の構成単位と、ジカルボン酸化合物とを有する中間体（Ｋ）を中間体（Ｋ−２）という場合がある。
【００８９】
ポリイミド系樹脂を製造する場合、中間体（Ｋ）を単離した後、後述の工程（ＩＩ）に供してもよいが、製造効率の観点から、単離せずに直接工程（ＩＩ）に供する。
【００９０】
＜工程（ＩＩ）＞
工程（ＩＩ）は、工程（Ｉ）の後に反応系の粘度Ａを測定する工程である。反応系の粘度Ａの測定方法は、特に限定されないが、例えば、反応溶液から極少量液をとり、該液の粘度を粘度計で測定する方法や、例えば、反応容器等の反応系中に取り付けたインライン粘度計で測定する方法、反応系中に取り付けた攪拌翼のモーター電流値やトルク計から得られるトルク値から算出される撹拌動力から逆算する方法などであってもよい。なお、反応系の粘度Ａは、一定の温度で測定することができ、測定時における樹脂の熱分解を抑制し、適切な粘度を測定するという観点からは、低温で測定することが好ましく、例えば５〜２０℃、好ましくは５〜１５℃で測定することがより好ましい。反応系の粘度Ａは、例えば実施例に記載の方法により測定できる。
【００９１】
＜工程（ＩＩＩ）＞
工程（ＩＩＩ）は、粘度Ａと、該反応系の目標粘度範囲とを比較し、粘度Ａが目標粘度範囲であるか否かを確認する工程である。
【００９２】
本発明の製造方法では、目標とする分子量を反応系の粘度に換算し、換算した粘度前後の目標粘度範囲に反応系の粘度を調整することで、ポリイミド系樹脂の分子量を制御できる。より詳細には、目標とする分子量に対応する目標粘度を予め決定し、該目標粘度に基づき、目標粘度前後の目標粘度範囲を設定する。なお、目標粘度は、測定温度や、被測定液の濃度など、実際の反応系と同じ条件に基づいて設定される。工程（ＩＩＩ）において、反応系の粘度Ａと、反応系の目標粘度範囲とを比較し、粘度Ａが目標粘度範囲でない場合には、工程（ＩＶ）において粘度を目標粘度範囲内に調整する。これにより、ポリイミド系樹脂の分子量を制御でき、目標とする分子量又はそれに近い分子量のポリイミド系樹脂を安定して得ることができる。
【００９３】
目標とする分子量（以下、目標分子量ということがある）を反応系の粘度に換算する方法としては、特に限定されず、慣用の方法、例えば所望とする分子量の樹脂の粘度を測定する方法や、樹脂の分子量と、反応系の粘度との相関を示す検量線を作成する方法等が挙げられる。
【００９４】
目標粘度は、目標分子量、原料の種類及び量、並びに反応系（反応溶液）の溶媒の種類及び量などに応じて異なるため、特に限定されないが、本発明の一実施態様においては、例えば０．１〜５０Ｐａ・ｓ、好ましくは０．５〜２０Ｐａ・ｓ、より好ましくは１．０〜１０Ｐａ・ｓである。目標粘度が上記範囲であると、反応系を十分に撹拌でき、重合反応が進行しやすいため、分子量を制御しやすい。
【００９５】
目標分子量に対応する目標粘度を決定した後、該目標粘度に基づき、目標粘度範囲を設定する。目標粘度範囲は、目標分子量を基準に許容とする分子量範囲に対応する粘度範囲を適宜設定すればよく、特に限定されないが、例えば目標粘度に対して、好ましくは０．８倍以上、より好ましくは０．８５倍以上であり、好ましくは１．５倍以下、より好ましくは１．３倍以下、さらに好ましくは１．１倍以下である。目標粘度範囲が上記の範囲であると、ポリイミド系樹脂の分子量を有効に制御でき、目標とする分子量又はそれに近い分子量のポリイミド系樹脂が得られやすい。
【００９６】
反応系の初期粘度は、目標分子量、原料の種類及び量、並びに反応系（反応溶液）の溶媒の種類及び量などに応じて異なるため、特に限定されないが、本発明の一実施態様においては、例えば目標粘度を１Ｐａ・ｓとしたときに、好ましくは０．０５Ｐａ・ｓ以上、より好ましくは０．１Ｐａ・ｓ以上、さらに好ましくは０．２Ｐａ・ｓ以上、とりわけ好ましくは０．３Ｐａ・ｓ以上であり、好ましくは３０Ｐａ・ｓ以下、より好ましくは１５Ｐａ・ｓ以下、さらに好ましくは１０Ｐａ・ｓ以下、とりわけ好ましくは５Ｐａ・ｓ以下である。反応系の初期粘度が上記範囲であると、反応系の粘度を目標粘度範囲に調整しやすい。
【００９７】
工程（ＩＩＩ）において、粘度Ａが目標粘度範囲である場合は、工程（ＩＶ）に供する必要はなく、ポリイミド樹脂前駆体若しくはポリアミドイミド樹脂前駆体を精製するか、又は、イミド化工程（Ｖ）に供して、ポリイミド樹脂又はポリアミドイミド樹脂を得てもよい。工程（ＩＩＩ）において、粘度Ａが目標粘度範囲でない場合は、工程（ＩＶ）に供する。
【００９８】
＜工程（ＩＶ）＞
工程（ＩＶ）は、工程（ＩＩＩ）において粘度Ａが目標粘度範囲でない場合に、粘度Ａを目標範囲内に調整する工程である。粘度Ａが目標粘度範囲未満である場合、粘度を上げて目標粘度範囲に調整し（工程（ＩＶ’）と称する）、粘度Ａが目標粘度範囲を超えている場合、粘度を下げて目標粘度範囲に調整する（工程（ＩＶ”）と称する）ことが好ましい。
【００９９】
＜工程（ＩＶ’）＞
工程（ＩＶ’）は、工程（ＩＩＩ）において、粘度Ａが目標粘度範囲未満である場合、反応系の粘度を上げて目標粘度範囲に調整する工程である。工程（ＩＶ’）において、反応系の粘度Ａを上げる方法は、特に限定されないが、反応系にジアミン化合物を添加して粘度Ａを上げる方法などが好ましい。反応系にジアミン化合物を添加すると、中間体（Ｋ）とジアミン化合物とが反応して中間体（Ｋ）の分子量が増加することで粘度Ａが上昇する。この方法を用いると、容易に反応系の粘度を目標粘度範囲に調整することができる。
ジアミン化合物としては、ステップ（Ａ）で反応させるジアミン化合物として上記に例示のものが挙げられる。ジアミン化合物は単独又は二種以上組合せて使用できる。
【０１００】
工程（ＩＶ’）で反応させるジアミン化合物のうち、式（１）中のＸが式（２）で表される基であるジアミン化合物、例えば式（１）中のＸが式（２’）で表される基であるジアミン化合物の割合は、工程（ＩＶ’）で使用するジアミン化合物の総モル量に対して、好ましくは３０モル％以上、より好ましくは５０モル％以上、さらに好ましくは７０モル％以上、とりわけ好ましくは８０モル％以上であり、好ましくは１００モル％以下である。式（１）中のＸが式（２）で表される基であるジアミン化合物の割合が上記範囲内であると、ポリイミド系樹脂を含んでなるフィルムは、フッ素元素を含有する骨格により樹脂の溶媒への溶解性を向上し、ポリイミド系樹脂ワニスの粘度を低く抑制することができ、またフィルムの黄色度やヘイズ等を低減でき、光学特性を向上しやすい。なお、式（１）中のＸが式（２）で表される基であるジアミン化合物の割合等は、原料の仕込み比から算出してもよい。
【０１０１】
本発明の一実施態様において、中間体（Ｋ）の分子量を増加させやすく、またポリイミド系樹脂を含んでなるフィルムの耐屈曲性が良好となりやすい観点から、工程（Ｉ）で反応させるジアミン化合物と工程（ＩＶ’）で反応させるジアミン化合物は、少なくとも１種が同じ化合物であることが好ましい。工程（Ｉ）で反応させるジアミン化合物を、ジアミン化合物（Ｉ）とし、工程（ＩＶ’）で反応させるジアミン化合物をジアミン化合物（ＩＶ’）とすると、「少なくとも１種が同じ化合物」とは、ジアミン化合物（Ｉ）が１種類、かつジアミン化合物（ＩＶ’）が１種類である場合は、これらのジアミン化合物（Ｉ）及び（ＩＶ’）が同じであることを意味し、ジアミン化合物（Ｉ）が１種類、かつジアミン化合物（ＩＶ’）が２種類以上である場合は、ジアミン化合物（ＩＶ’）のうち、１種類以上がジアミン化合物（Ｉ）と同じであることを意味する。また、ジアミン化合物（Ｉ）が２種類以上、かつジアミン化合物（ＩＶ’）が１種類である場合は、ジアミン化合物（Ｉ）のうち、１種類以上がジアミン化合物（ＩＶ’）と同じであることを意味し、ジアミン化合物（Ｉ）が２種類以上、かつジアミン化合物（ＩＶ’）が２種類以上である場合は、互いに１種類以上が同じであることを意味する。より好適な実施態様においては、中間体（Ｋ）の分子量を増加させやすく、またポリイミド系樹脂を含んでなるフィルムの耐屈曲性をより向上しやすい観点から、工程（Ｉ）で反応させるジアミン化合物と工程（ＩＶ’）で反応させるジアミン化合物は、全て同じであることが好ましい。
【０１０２】
工程（ＩＶ’）では、ジアミン化合物を一回又は複数回添加することで、粘度Ａを目標粘度範囲に調整してもよい。例えば、一回の添加で目標粘度範囲まで粘度Ａが上昇しなかった場合、再度一回又は複数回の添加で目標粘度範囲内に粘度Ａを調整してもよい。
【０１０３】
また、工程（ＩＶ’）では、溶媒をさらに添加してもよい。溶媒をさらに添加する場合、ジアミン化合物と一緒に添加してもよいし、ジアミン化合物と別々に添加してもよいし、ジアミン化合物を複数回添加する場合には、これらの組合せであってもよい。
【０１０４】
添加する溶媒としては、例えば、（ステップ（Ａ））の項に例示されたものが挙げられ、これらの溶媒は単独又は二種以上組合せて使用できる。溶媒を添加する場合、ステップ（Ａ）で使用される溶媒と同一であっても異なっていてもよいが、ポリイミド系樹脂の分子量を増加させやすい観点から、ステップ（Ａ）で使用される溶媒と同一であることが好ましい。溶媒は一度に添加してもよく、複数回にわけて分割添加してもよい。
【０１０５】
工程（ＩＶ’）で反応させるジアミン化合物の量を増やすほど、中間体（Ｋ）の分子量が増加する傾向にある。本発明の一実施態様では、粘度Ａと目標粘度範囲との差に応じて、ジアミン化合物の添加量を適宜調整し、目標粘度範囲に調整することができる。なお、ジアミンの添加量は、例えば添加量に対する粘度変化の程度を、予め実験により求めておくことで決定してもよい。
【０１０６】
本発明の一実施態様において、工程（ＩＶ’）で反応させるジアミン化合物の使用量は、反応系の粘度Ａと目標粘度範囲との差に応じて適宜選択できるが、例えば、工程（Ｉ）及び工程（ＩＶ’）で反応させるジアミン化合物の総量を１００モルとしたときに、好ましくは０．０１モル以上であり、好ましくは２０モル以下、より好ましくは１５モル以下、さらに好ましくは１０モル以下、さらにより好ましくは５モル以下、とりわけ好ましくは２モル以下である。工程（ＩＶ’）で反応させるジアミン化合物の使用量が上記の範囲内であると、ポリイミド系樹脂の分子量を増加させやすいため、分子量を目標粘度範囲に調整しやすく、また、ポリイミド系樹脂を含んでなるフィルムの耐屈曲性を向上しやすい。
【０１０７】
本発明の一実施態様において、工程（Ｉ）及び工程（ＩＶ’）で反応させるジアミン化合物の総量は、工程（Ｉ）で反応させる３つ以上のカルボニル基を有するカルボン酸化合物を１００モルとしたときに、好ましくは１０〜１，０００モル、より好ましくは５０．０〜１５０モル、さらに好ましくは８０．０〜１２０モル、さらにより好ましくは９０．０〜１１０モル、とりわけ好ましくは９５．０〜１００モル、とりわけより好ましくは９７．０〜９９．９モル、とりわけさらに好ましくは９８．０〜９９．９モルである。工程（Ｉ）及び工程（ＩＶ’）で反応させるジアミン化合物の総量が上記範囲であると、ポリイミド系樹脂の分子量を制御しやすく、また、ポリイミド系樹脂を含んでなるフィルムの耐屈曲性をより向上しやすい。なお、該カルボン酸化合物とは、工程（Ｉ）で用いられるジカルボン酸化合物、テトラカルボン酸化合物、及びトリカルボン酸化合物を含むカルボン酸化合物を意味する。
【０１０８】
工程（ＩＶ’）の反応温度は、特に限定されないが、例えば−５〜１００℃、好ましくは０〜５０℃、より好ましくは５〜３０℃であってよい。反応時間は、例えば１分〜７２時間、好ましくは１０分〜２４時間、より好ましくは３０分〜１０時間であってよい。また、反応は空気中又は例えば窒素、アルゴン等の不活性ガス雰囲気で撹拌しながら行ってよく、常圧下、加圧下又は減圧下で行ってもよい。好ましい実施態様では、常圧及び／又は前記不活性ガス雰囲気下、撹拌しながら行う。
【０１０９】
本発明の一実施態様では、工程（ＩＶ’）で粘度を上げる処理を行った後、再度工程（ＩＩ）で反応系の粘度Ａを測定し、次いで工程（ＩＩＩ）で粘度Ａが目標粘度範囲であるか否かを確認し、粘度Ａが目標粘度範囲未満である場合は、再度工程（ＩＶ’）を繰り返し行い、粘度Ａを目標粘度範囲に調整してもよい。
【０１１０】
＜工程（ＩＶ”）＞
工程（ＩＶ”）は、粘度Ａが目標粘度範囲を超えている場合、反応系の粘度を下げて目標粘度範囲に調整する工程である。工程（ＩＶ”）において、反応系の粘度Ａを下げる方法としては、特に限定されないが、中間体（Ｋ）を分解して粘度Ａを下げる方法などが好ましい。分解反応により中間体（Ｋ）を分解させる方法を使用すると、中間体（Ｋ）の分子量を低減できるため、反応系の粘度を目標粘度範囲に調整しやすい。
【０１１１】
中間体（Ｋ）を分解させる方法としては、特に限定されないが、例えば反応系を加熱する方法（熱分解する方法）、無機酸の存在下で撹拌等する方法、又はこれらの組合せなどが挙げられる。これらの方法を使用すると、中間体（Ｋ）の分子量を有効に低減することができ、反応系の粘度を目標粘度範囲により調整しやすい。
【０１１２】
反応系を加熱する方法では、加熱温度が高いほど分解反応が進行し、中間体（Ｋ）の分子量が低減されるため、反応系の粘度Ａが低下する傾向にある。本発明の一実施態様では、粘度Ａと目標粘度範囲との差に応じて、加熱温度を適宜調整することで、粘度Ａを目標粘度範囲に調整することができる。なお、該加熱温度は、例えば温度に対する分解反応の程度を、予め実験により求めておくことで決定してもよい。
【０１１３】
反応系を加熱する方法において、反応系の加熱温度は、反応系の粘度Ａと目標粘度範囲との差に応じて適宜選択でき、好ましくは３０℃以上、より好ましくは３５℃以上であり、好ましくは８０℃以下、より好ましくは６０℃以下である。反応の加熱温度が上記範囲であると、反応系の粘度Ａを目標粘度範囲に調整しやすい。
加熱時間は、加熱温度等に応じて適宜選択でき、例えば１分〜７２時間、好ましくは１０分〜２４時間、より好ましくは３０分〜１２時間であってよい。なお、工程（Ｉ）における原料モノマーが反応系に残存していた場合、加熱を開始してから、所定時間、反応系の粘度が増加することがあるが、その場合でも所定時間経過後、粘度は減少していく。
【０１１４】
無機酸の存在下で撹拌等する方法において、無機酸の種類や量は、粘度Ａと目標粘度範囲との差に応じて適宜選択できる。無機酸の量が多いほど、反応系の粘度が低減される傾向にある。無機酸としては、例えば、硝酸、塩酸、硫酸、リン酸などが挙げられ、これらの中でも塩酸が好ましい。反応系に無機酸が存在すると、分解反応をより進行しやすいため、粘度Ａを目標粘度範囲に調整しやすい。
【０１１５】
無機酸の量は、工程（Ｉ）で使用するジアミン化合物中のアミノ基１モルに対して、好ましくは０．１〜１０モル、より好ましくは０．３〜５モル、さらに好ましくは０．５〜１モルである。無機酸の量が上記範囲内であると、分解反応をより進行しやすいため、粘度Ａを目標粘度範囲に調整しやすい。なお、工程（ＩＶ”）の前に工程（ＩＶ’）を行う場合、無機酸の量は、工程（Ｉ）及び工程（ＩＶ’）で使用するジアミン化合物の総量を基準とすることができる。
【０１１６】
無機酸の存在下で撹拌等する方法において、撹拌時間は、例えば、上記加熱時間と同様の範囲から選択できる。
【０１１７】
分解反応は空気中又は不活性ガス雰囲気（例えば窒素、アルゴン等）で撹拌しながら行ってよく、常圧下、加圧下又は減圧下で行ってもよい。好ましい実施態様では、常圧及び／又は不活性ガス雰囲気下、撹拌しながら行う。
【０１１８】
本発明の一実施態様では、工程（ＩＶ”）で粘度を下げる処理を行った後、再度工程（ＩＩ）で反応系の粘度Ａを測定し、次いで工程（ＩＩＩ）で粘度Ａが目標粘度範囲であるか否かを確認して目標粘度範囲を超えている場合は、再度工程（ＩＶ”）を繰り返し行い、粘度Ａを目標粘度範囲に調整してもよい。ここで、本発明の好適な実施態様において、工程（ＩＶ”）で中間体（Ｋ）を分解して粘度Ａを下げた後、工程（ＩＩ）の測定及び工程（ＩＩＩ）の確認により粘度Ａが目標粘度範囲となったときは、続いて分解反応を停止する処理を行う必要がある。本明細書においては、工程（ＩＶ”）に分解反応を停止する工程を包含することとし、分解反応を停止する工程を工程（ＩＶ”−２）と表す。
【０１１９】
＜工程（ＩＶ”−２）＞
工程（ＩＶ”−２）は、中間体（Ｋ）を分解する分解反応を停止する工程である。分解反応を停止する方法としては、特に限定されないが、例えば反応系に塩基を添加する方法、反応系の温度を冷却する方法、又はこれらの組合せなどが挙げられる。
【０１２０】
本発明の一実施態様では、反応系に塩基を添加することで分解反応を停止してもよい。例えば塩酸等の無機酸を利用して分解反応を行った場合に、塩基の添加により塩酸を中和して分解反応を停止することができる。塩基としては、有機塩基、無機塩基が使用でき、両者を併用してもよい。反応系との相溶性の観点からアミンが好ましい。アミンとしては、例えば、メチルアミン、エチルアミン、ｎ−プロピルアミン、イソプロピルアミン、ｎ−ブチルアミン、ｔｅｒｔ−ブチルアミン、ｎ−オクチルアミン、ｎ−デシルアミン、アニリン、エチレンジアミンなどの第１級アミン；ジメチルアミン、ジエチルアミン、ジ−ｎ−プロピルアミン、ジイソプロピルアミン、ジ−ｎ−ブチルアミン、ジ−ｔｅｒｔ−ブチルアミン、ジ−ｎ−オクチルアミン、ジ−ｎ−デシルアミン、ピロリジン、ヘキサメチルジシラザン、ジフェニルアミンなどの第２級アミン；トリメチルアミン、トリエチルアミン、トリ−ｎ−プロピルアミン、トリ−ｎ−ブチルアミン、ジイソプロピルエチルアミン、トリ−ｎ−オクチルアミン、トリ−ｎ−デシルアミン、トリフェニルアミン、Ｎ，Ｎ−ジメチルアニリン、Ｎ，Ｎ，Ｎ’，Ｎ’−テトラメチルエチレンジアミン、Ｎ−メチルピロリジン、４−ジメチルアミノピリジンなどの第３級アミンが挙げられ、これらの中でも、分解反応を有効に停止しやすい観点から、ジイソプロピルエチルアミン等の第３級アミンが好ましい。アミンは単独又は二種以上組合せて使用できる。また、無機塩基としては、アルカリ金属塩基やアルカリ土類金属塩基などが使用でき、溶媒への溶解性の観点からアルカリ金属塩基が好ましい。アルカリ金属塩基としては、例えば水酸化リチウム、炭酸リチウム、炭酸水素リチウム、リチウムメトキシド、リチウムエトキシド、リチウムイソプロポキシド、リチウム−ｔｅｒｔ−ブトキシド、水酸化ナトリウム、炭酸ナトリウム、炭酸水素ナトリウム、ナトリウムメトキシド、ナトリウムエトキシド、ナトリウムイソプロポキシド、ナトリウム−ｔｅｒｔブトキシド、水酸化カリウム、炭酸カリウム、炭酸水素カリウム、カリウムメトキシド、カリウムエトキシド、カリウムイソプロポキシド、カリウム−ｔ−ブトキシド、水酸化セシウム、炭酸セシウム、炭酸水素セシウム、セシウムメトキシド、セシウムエトキシド、セシウムイソプロポキシド、セシウム−ｔｅｒｔ−ブトキシドなどが好ましく、その内、単独又は二種以上組合せて使用できる。
【０１２１】
本発明の一実施態様では、冷却等により反応系の温度を低下させることで、分解反応を停止してもよい。例えば、反応系の温度を好ましくは２０℃以下、より好ましくは１５℃以下、さらに好ましくは１０℃以下に調整することで、反応系の分解反応を有効に停止できる。また、反応系の温度を低下させる時間は、例えば１分〜７２時間、好ましくは１０分〜２４時間、より好ましくは３０分〜１２時間であってもよい。
【０１２２】
分解反応を停止する工程は、空気中又は例えば窒素、アルゴン等の不活性ガス雰囲気で撹拌しながら行ってよく、常圧下、加圧下又は減圧下で行ってもよい。好ましい実施態様では、常圧及び／又は前記不活性ガス雰囲気下、撹拌しながら行う。
【０１２３】
本発明の製造方法では、工程（ＩＩ）、工程（ＩＩＩ）、工程（ＩＶ’）、及び工程（ＩＶ”）を任意に組合せることができる。例えば、工程（ＩＩ）及び工程（ＩＩＩ）により粘度Ａが目標粘度範囲未満であったため、工程（ＩＶ’）で粘度を上げる処理を行ったが、再度の工程（ＩＩ）及び工程（ＩＩＩ）により、粘度Ａが目標粘度範囲を超えていることが確認された場合、さらに工程（ＩＶ”）で粘度を下げる処理を行うことで、粘度Ａを目標粘度範囲に調整することができる（以下の工程順３に相当）。以下に、粘度Ａを目標粘度範囲内に調整するときの工程順の例を示すが、これらに限定されない。
１．工程（ＩＩ）→工程（ＩＩＩ）→工程（ＩＶ’）→工程（ＩＩ）→工程（ＩＩＩ）
２．工程（ＩＩ）→工程（ＩＩＩ）→工程（ＩＶ”）→工程（ＩＩ）→工程（ＩＩＩ）
３．工程（ＩＩ）→工程（ＩＩＩ）→工程（ＩＶ’）→工程（ＩＩ）→工程（ＩＩＩ）→工程（ＩＶ”）→工程（ＩＩ）→工程（ＩＩＩ）
４．工程（ＩＩ）→工程（ＩＩＩ）→工程（ＩＶ”）→工程（ＩＩ）→工程（ＩＩＩ）→工程（ＩＶ’）→工程（ＩＩ）→工程（ＩＩＩ）
５．工程（ＩＩ）→工程（ＩＩＩ）→工程（ＩＶ’）→工程（ＩＩ）→工程（ＩＩＩ）→工程（ＩＶ’）→工程（ＩＩ）→工程（ＩＩＩ）
６．工程（ＩＩ）→工程（ＩＩＩ）→工程（ＩＶ”）→工程（ＩＩ）→工程（ＩＩＩ）→工程（ＩＶ”）→工程（ＩＩ）→工程（ＩＩＩ）
７．工程（ＩＩ）→工程（ＩＩＩ）→工程（ＩＶ’）→工程（ＩＶ”）→工程（ＩＩ）→工程（ＩＩＩ）
８．工程（ＩＩ）→工程（ＩＩＩ）→工程（ＩＶ”）→工程（ＩＶ’）→工程（ＩＩ）→工程（ＩＩＩ）
【０１２４】
なお、例えば上記工程順２における工程（ＩＶ”）が中間体（Ｋ）を分解して粘度Ａを下げる工程である場合、分解反応を停止するための工程（ＩＶ”−２）を行うことが好ましいため、工程順は、工程（ＩＩ）→工程（ＩＩＩ）→工程（ＩＶ”）→工程（ＩＩ）→工程（ＩＩＩ）→工程（ＩＶ”−２）となる。
【０１２５】
本発明の一実施態様において、工程（Ｉ）直後の中間体（Ｋ）の分子量及び反応系の粘度（初期粘度ということがある）は、工程（Ｉ）で反応させるカルボン酸化合物に対するジアミン化合物の比率を調整することにより制御できる。例えば、工程（Ｉ）で反応させるカルボン酸化合物に対するジアミン化合物のモル比率を１：１から小さくしていくほど、工程（Ｉ）直後の中間体（Ｋ）の分子量及び初期粘度は小さくなる傾向がある。逆に、ジアミン化合物のモル比率を１：１に近づけていくほど、工程（Ｉ）直後の中間体（Ｋ）の分子量及び初期粘度は大きくなる傾向がある。
【０１２６】
本発明の一実施態様においては、反応系の粘度Ａを下げるよりも、反応系の粘度Ａを上げる方が、処理が簡便であり、かつ反応系の粘度を制御しやすいことから、反応系の粘度Ａを上げる工程（ＩＶ’）を使用して粘度Ａを目標粘度範囲に調整することがより好ましい。例えば、反応系の粘度Ａが目標粘度範囲未満になるように、工程（Ｉ）において反応させるカルボン酸化合物に対するジアミン化合物の割合を若干小さくしておき、工程（ＩＶ’）においてジアミン化合物をさらに添加し、反応系の粘度Ａを目標粘度範囲に調整してもよい。
【０１２７】
本発明の一実施態様において、工程（ＩＶ）を行わずに、工程（Ｉ）〜工程（ＩＩＩ）により粘度Ａを目標粘度範囲に調整できた場合、中間体（Ｋ）に分子量を変化させるための処理が行われないため、中間体（Ｋ）はポリイミド系樹脂前駆体に相当する。一方、本発明の製造方法が工程（ＩＶ）を含む場合、ポリイミド系樹脂前駆体は、中間体（Ｋ）の分子量を変化させる処理、例えばジアミンの添加反応や分解反応により得られる樹脂である。なお、ポリイミド系樹脂前駆体は、イミド化する前の樹脂、すなわち、目標粘度範囲に調整し終えた状態の樹脂であり、目標粘度範囲に調整する途中の樹脂は中間体（Ｋ）に含まれる。
【０１２８】
ポリイミド系樹脂前駆体のうち、ポリイミド樹脂前駆体は、ジアミン化合物由来の構成単位と３つ以上のカルボニル基を有するカルボン酸化合物由来の構成単位とを少なくとも有し、好ましい態様では、式（Ａ）で表される構成単位を含む。また、ポリアミドイミド前駆体は、ジアミン化合物由来の構成単位と３つ以上のカルボニル基を有するカルボン酸化合物由来の構成単位とジカルボン酸化合物由来の構成単位とを少なくとも有し、好ましい態様では、式（Ａ）で表される構成単位と式（Ｂ）で表される構成単位とを含む。なお、ポリイミド樹脂前駆体又はポリアミドイミド前駆体は、その樹脂前駆体を含む反応液に多量の水やメタノール等を加え、該樹脂前駆体を析出させ、濾過、濃縮、乾燥等を行うことにより単離できる。
【０１２９】
ポリイミド樹脂又はポリアミドイミド樹脂を製造する場合、ポリイミド樹脂前駆体又はポリアミドイミド樹脂前駆体を単離した後、後述の工程（Ｖ）に供してもよいが、製造効率の観点から、単離せずに、直接、工程（Ｖ）に供することが好ましい。
【０１３０】
＜工程（Ｖ）＞
工程（Ｖ）は、イミド化触媒の存在下、ポリイミド系樹脂前駆体をイミド化する工程である。例えば、式（Ａ）で表される構成単位を含むポリイミド樹脂前駆体を工程（Ｖ）に供することにより、式（Ａ）で表される構成単位部分がイミド化され（閉環され）、式（Ｃ）で表される構成単位を含むポリイミド樹脂を得ることができる。また、例えば、式（Ａ）で表される構成単位と式（Ｂ）で表される構成単位とを含むポリアミドイミド前駆体を工程（Ｖ）に供することにより、ポリアミドイミド前駆体の構成単位のうち、式（Ａ）で表される構成単位部分が閉環されてイミド化され、式（Ｃ）で表される構成単位と式（Ｂ）で表される構成単位とを含むポリアミドイミド樹脂を得ることができる。
【０１３１】
【化２１】
2020105495.tif 000022
［式（Ｂ）及び式（Ｃ）中、Ｇ１は式（３）中のＹと同じであり、
Ｇ２は式（６）中のＷと同じであり、
Ｘ１及びＸ２は、それぞれ式（１）中のＸと同じであり、Ｘ１及びＸ２は同一であっても異なっていてもよい］
【０１３２】
イミド化触媒としては、例えばトリプロピルアミン、ジイソプロピルエチルアミン、ジブチルプロピルアミン、エチルジブチルアミン等の脂肪族アミン；Ｎ−エチルピペリジン、Ｎ−プロピルピペリジン、Ｎ−ブチルピロリジン、Ｎ−ブチルピペリジン、及びＮ−プロピルヘキサヒドロアゼピン等の脂環式アミン（単環式）；アザビシクロ［２．２．１］ヘプタン、アザビシクロ［３．２．１］オクタン、アザビシクロ［２．２．２］オクタン、及びアザビシクロ［３．２．２］ノナン等の脂環式アミン（多環式）；並びにピリジン、２−メチルピリジン（２−ピコリン）、３−メチルピリジン（３−ピコリン）、４−メチルピリジン（４−ピコリン）、２−エチルピリジン、３−エチルピリジン、４−エチルピリジン、２，４−ジメチルピリジン、２，４，６−トリメチルピリジン、３，４−シクロペンテノピリジン、５，６，７，８−テトラヒドロイソキノリン、及びイソキノリン等の芳香族アミンが挙げられる。これらのイミド化触媒は単独又は二種以上組合せて使用できる。
【０１３３】
イミド化触媒の使用量は、ステップ（Ａ）で使用される３つ以上のカルボニル基を有するカルボン酸化合物１モルに対して、好ましくは０．１〜１０モル、より好ましくは１〜５モルである。
【０１３４】
工程（Ｖ）では、イミド化反応を促進しやすい観点から、イミド化触媒とともに、酸無水物を用いることが好ましい。酸無水物は、イミド化反応に用いられる慣用の酸無水物等が挙げられ、その具体例としては、無水酢酸、無水プロピオン酸、無水酪酸等の脂肪族酸無水物、フタル酸等の芳香族酸無水物などが挙げられる。
【０１３５】
酸無水物を使用する場合、酸無水物の使用量は、３つ以上のカルボニル基を有するカルボン酸化合物１モルに対して、好ましくは０．５〜２５モル、より好ましくは１〜２０モル、さらに好ましくは１〜１５モルである。
【０１３６】
工程（Ｖ）の反応温度は、特に限定されないが、例えば−５〜１００℃、好ましくは０〜９０℃、より好ましくは５〜８０℃であってよい。反応時間は、例えば１分〜７２時間、好ましくは１０分〜２４時間、より好ましくは３０分〜１０時間であってよい。また、反応は空気中又は例えば窒素、アルゴン等の不活性ガス雰囲気で撹拌しながら行ってよく、常圧下、加圧下又は減圧下で行ってもよい。好ましい態様では、常圧及び／又は前記不活性ガス雰囲気下、撹拌しながら行う。
【０１３７】
工程（Ｖ）で得られたポリイミド系樹脂は、慣用の方法、例えば、濾過、濃縮、抽出、晶析、再結晶、カラムクロマトグラフィーなどの分離手段や、これらを組合せた分離手段、例えば分離精製などにより単離してもよく、好ましい態様では、ポリイミド系樹脂を含む反応液に、多量の水やメタノール等を加え、ポリイミド系樹脂を析出させ、濃縮、濾過、乾燥等を行うことにより単離することができる。
【０１３８】
［ポリイミド系樹脂］
本発明の製造方法では、ポリイミド系樹脂の分子量を制御でき、目標とする分子量又はそれに近い分子量を有するポリイミド系樹脂を得ることができる。また、本発明の製造方法では、反応系の粘度を基に、目標分子量に調整するため、操作が簡便かつ容易であり、効率的に目標とする分子量又はそれに近い分子量を有するポリイミド系樹脂を製造できる。
ポリイミド系樹脂の重量平均分子量は、目標として設定する目標分子量に応じて適宜選択されるため、特に限定されないが、本発明の一実施態様においては、標準ポリスチレン換算で、好ましくは１５０，０００以上、より好ましくは２００，０００以上、さらに好ましくは２５０，０００以上、とりわけ好ましくは３００，０００以上であり、好ましくは１，０００，０００以下、より好ましくは８００，０００以下、さらに好ましくは７００，０００以下、とりわけ好ましくは５００，０００以下である。重量平均分子量が、上記の下限以上であると、ポリイミド系樹脂を含んでなるフィルムの弾性率、耐屈曲性及び表面硬度を向上しやすく、また、上記の上限以下であると、ポリイミド系樹脂ワニスのゲル化を抑制しやすく、フィルムの光学特性を向上しやすい。なお、重量平均分子量は、例えばＧＰＣ（ゲル浸透クロマトグラフィー）測定を行い、標準ポリスチレン換算によって求めることができ、例えば実施例に記載の方法により求めることができる。
【０１３９】
ポリイミド系樹脂をＮ，Ｎ−ジメチルアセトアミドに濃度１０質量％で溶解させたときの２５℃における粘度は、好ましくは１，０００ｍＰａ・ｓ以上、より好ましくは５，０００ｍＰａ・ｓ以上、さらに好ましくは１０，０００ｍＰａ・ｓ以上、とりわけ好ましくは２０，０００ｍＰａ・ｓ以上であり、好ましくは７０，０００ｍＰａ・ｓ以下、より好ましくは６０，０００ｍＰａ・ｓ以下、さらに好ましくは５０，０００ｍＰａ・ｓ以下、とりわけ好ましくは４０，０００ｍＰａ・ｓ以下である。ポリイミド系樹脂の粘度が上記の下限以上であると、分子間の相互作用が大きくなり、耐屈曲性及び機械的強度を向上しやすく、上記の上限値以下であると、成膜性が良好となり、均一な膜を形成しやすい。なお、粘度は、ブルックフィールド粘度計により測定できる。
【０１４０】
本発明の製造方法により得られるポリイミド系樹脂のうち、ポリイミド樹脂は、ジアミン化合物由来の構成単位と３つ以上のカルボニル基を有するカルボン酸化合物由来の構成単位とを少なくとも有し、好適な態様では、式（Ｃ）で表される繰り返し構造単位を含む。また、ポリアミドイミド樹脂は、ジアミン化合物由来の構成単位と３つ以上のカルボニル基を有するカルボン酸化合物由来の構成単位とジカルボン酸化合物由来の構成単位とを少なくとも有し、好適な態様では、式（Ｃ）で表される繰り返し構造単位と式（Ｂ）で表される繰り返し構造単位とを含む。ポリイミド系樹脂は、ジアミン化合物由来の構成単位とトリカルボン酸化合物由来の構成単位からなってもよく、前記好適な態様において、さらにトリカルボン酸化合物由来の構成単位を含むものでもよい。テトラカルボン酸化合物由来の構成単位とトリカルボン酸化合物由来の構成単位を含むポリイミド系樹脂は、例えばステップ（Ａ）でテトラカルボン酸化合物と一緒又は別々にトリカルボン酸化合物を添加してもよいし、ステップ（Ｂ）でジカルボン酸化合物と一緒又は別々にトリカルボン酸化合物を添加して製造してもよい。
【０１４１】
本発明の一実施態様において、ジアミン化合物（１）由来の構成単位及びテトラカルボン酸化合物（３）由来の構成単位を少なくとも有するポリイミド樹脂は、式（Ｃ）で表される繰り返し構成単位を含む。また、ジアミン化合物（１）由来の構成単位と、テトラカルボン酸化合物（３）由来の構成単位及びトリカルボン酸化合物（８）由来の構成単位からなる群から選ばれる少なくとも１種の構成単位と、ジカルボン酸化合物（６）由来の構成単位とを少なくとも有するポリアミドイミド樹脂は、式（Ｂ）で表される繰り返し構造単位と、式（Ｃ）で表される繰り返し構造単位及び式（Ｄ）で表される繰り返し構造単位からなる群から選ばれる少なくとも１種の構造単位とを含む。
【化２２】
2020105495.tif 000023
［式（Ｄ）中、Ｇ３は、式（８）中のＹ２と同じであり、
Ｘ３は式（１）中のＸと同じである］
【０１４２】
本発明の一実施態様において、ジアミン化合物（１）由来の構成単位と、テトラカルボン酸化合物（３）由来の構成単位及びテトラカルボン酸化合物（５）由来の構成単位からなる群から選ばれる少なくとも１種の構成単位と、ジカルボン酸化合物（６）由来の構成単位とを少なくとも有するポリアミドイミド樹脂は、式（Ｂ）で表される繰り返し構造単位と、式（Ｃ）で表される繰り返し構造単位及び式（Ｅ）で表される繰り返し構造単位からなる群から選ばれる少なくとも１種の構造単位とを含む。
【化２３】
2020105495.tif 000024
［式（Ｅ）中、Ｇ４は、式（５）中のＹ１と同じであり、
Ｘ４は式（１）中のＸと同じであり、
Ｒ１８は式（５）中のＲ１８と同じである］
【０１４３】
本発明の好適な実施態様では、本発明の製造方法により得られるポリイミド系樹脂で形成されたフィルムは、優れた耐屈曲性及び光学特性を有するため、表示装置、特にフレキシブル表示装置の前面版（以下、ウインドウフィルムと称することがある）として好適に使用できる。該前面板は、フレキシブル表示装置の表示素子を保護する機能を有する。表示装置としては、テレビ、スマートフォン、携帯電話、カーナビゲーション、タブレットＰＣ、携帯ゲーム機、電子ペーパー、インジケーター、掲示板、時計、及びスマートウォッチ等のウェアラブルデバイス等が挙げられる。フレキシブルディスプレイとしては、フレキシブル特性を有する表示装置、例えばテレビ、スマートフォン、携帯電話、スマートウォッチ等が挙げられる。
【実施例】
【０１４４】
以下、実施例及び比較例に基づいて本発明をより具体的に説明するが、本発明は以下の実施例に限定されるものではない。例中の「％」及び「部」は、特記ない限り、質量％及び質量部を意味する。まず測定方法について説明する。
【０１４５】
＜重量平均分子量の測定＞
ゲル浸透クロマトグラフィー（ＧＰＣ）を用いて測定を行った。測定試料の調製方法および測定条件は下記の通りである。
（１）試料調整方法
ポリイミド系樹脂を２０ｍｇ秤りとり、１０ｍＬのＤＭＦ溶離液（１０ｍｍｏｌ／Ｌ臭化リチウム溶液）を加え、完全に溶解させた。この溶液をクロマトディスク（孔径０．４５μｍ）にてろ過し、試料溶液とした。
（２）測定条件
装置：ＨＬＣ−８０２０ＧＰＣ
カラム：ガードカラム＋ＴＳＫｇｅｌα−Ｍ（３００ｍｍ×７．８ｍｍ径）×２本＋α−２５００（３００ｍｍ×７．８ｍｍ径）×１本
溶離液：ＤＭＦ（１０ｍｍｏｌ／Ｌの臭化リチウム添加）
流量：１．０ｍＬ／分
検出器：ＲＩ検出器
カラム温度：４０℃
注入量：１００μＬ
分子量標準：標準ポリスチレン
【０１４６】
＜反応溶液の粘度測定＞
（１）測定サンプル
反応溶液からサンプリングを行い、測定サンプルを以下の条件で測定した。
（２）測定条件
装置名            ：ＬＶＤＶ−ＩＩ＋Ｐｒｏ（ブルックフィールド社製）
測定温度          ：１０℃
スピンドル        ：ＣＰＥ−５２
サンプル量        ：０．６ｍＬ
ローター回転速度  ：０．３ｒｐｍ
【０１４７】
［実施例１］
〔目標値〕
重量平均分子量の目標値（以下、目標分子量と称することがある）を３７０，０００として、ポリイミド系樹脂の合成を行った。この場合の中間体（Ｋ）を含む溶液の目標粘度は３．１Ｐａ・ｓであり、目標粘度範囲は２．７〜４．４Ｐａ・ｓである。
〔工程Ｉ〕
十分に乾燥させた撹拌機と温度計を備える反応容器に、窒素を導通させ、容器内を窒素で置換した。反応容器内を１０℃に冷却し、ジメチルアセトアミド（ＤＭＡｃ）１９０７．２部を反応容器に入れ、２，２’−ビス（トリフルオロメチル）ベンジジン（ＴＦＭＢ）１１１．３８部と４，４’−（ヘキサフルオロイソプロピリデン）ジフタル酸二無水物（６ＦＤＡ）４６．８２部を加え、３時間撹拌した。
次いで、４，４’−オキシビス（ベンゾイルクロリド）（ＯＢＢＣ）１０．３７部とテレフタロイルクロリド（ＴＰＣ）３８．５４部を加え、撹拌した。生成した反応液にＤＭＡｃを１９０７．２部、ＴＰＣ４．２８部を加え、更に１０℃で１時間撹拌した。
〔工程ＩＩ〕溶液をサンプリングし、粘度を測定したところ、２．４Ｐａ・ｓであった。
〔工程ＩＩＩ〕目標粘度範囲と比較し、目標粘度範囲を下回っていることを確認した。
〔工程ＩＶ’〕さらにＴＦＭＢ０．５６部加え、２時間攪拌した。
〔工程ＩＩ〕溶液をサンプリングし、粘度を測定したところ３．９Ｐａ・ｓであった。
〔工程ＩＩＩ〕測定した粘度が目標粘度範囲に入っていることを確認し、次の工程に進んだ。
〔工程Ｖ〕
ジイソプロピルエチルアミン３１．８０部、及び無水酢酸７５．３２部を加え、１０℃に保ったまま３０分間撹拌した後、４−ピコリン２２．９０部を加え、反応容器を７５℃に昇温し、さらに３時間撹拌し、反応液を得た。反応液を冷却し、４０℃以下に下がったところで、メタノール１１４７．１部を加えた。撹拌機と温度計を備える反応容器に、窒素を導通させ、容器内を窒素で置換した。２０℃で攪拌しながら反応容器内に上記反応液を入れた。次いで、メタノール４５７５．１部を滴下し、次いでイオン交換水２８６１．７部を滴下し、白色固体を析出させた。析出した白色固体を遠心ろ過により捕集し、メタノールで洗浄することにより、ポリイミド系樹脂を含むウェットケーキを得た。得られたウェットケーキを減圧下、７８℃で乾燥させることによりポリイミド系樹脂の粉体を得た。得られたポリイミド系樹脂の重量平均分子量は３７３，０００であった。
【０１４８】
［実施例２］
〔目標値〕
目標分子量、目標粘度、及び目標粘度範囲は実施例１と同じである。
〔工程Ｉ〕用いたＴＦＭＢの量を１１１．９４部としたこと以外は、実施例１の工程Ｉと同様の操作を行った。
〔工程ＩＩ〕溶液をサンプリングし、粘度を測定したところ、１４．２Ｐａ・ｓであった。
〔工程ＩＩＩ〕目標粘度範囲と比較し、目標粘度範囲を上回っていることを確認した。
〔工程ＩＶ”〕溶液の温度を５０℃に設定し、８．５時間保持した。
〔工程ＩＩ〕溶液をサンプリングし、粘度を測定したところ、４．４Ｐａ・ｓであった。
〔工程ＩＩＩ〕測定した粘度が目標粘度範囲に入っていることを確認した。
〔工程ＩＶ”−２〕ジイソプロピルエチルアミン３１．８０部を添加し、溶液の温度を１０℃に下げた。
〔工程Ｖ〕
次いで、無水酢酸７５．３２部を加え、１０℃に保ったまま３０分間撹拌した後、４−ピコリン２２．９０部を加え、反応容器を７５℃に昇温し、さらに３時間撹拌し、反応液を得た。反応液を冷却し、４０℃以下に下がったところで、メタノール１１４７．１部を加えた。撹拌機と温度計を備える反応容器に、窒素を導通させ、容器内を窒素で置換した。２０℃で攪拌しながら反応容器内に上記反応液を入れた。次いで、メタノール４５７５．１部を滴下し、次いでイオン交換水２８６１．７部を滴下し、白色固体を析出させた。析出した白色固体を遠心ろ過により捕集し、メタノールで洗浄することにより、ポリイミド系樹脂を含むウェットケーキを得た。得られたウェットケーキを減圧下、７８℃で乾燥させることによりポリイミド系樹脂の粉体を得た。得られたポリイミド系樹脂の重量平均分子量は３７５，０００であった。
【０１４９】
［実施例３］
〔目標値〕
目標分子量、目標粘度、及び目標粘度範囲は実施例１と同じである。
〔工程Ｉ〕用いたＴＦＭＢの量を１１１．６０質量部としたこと以外は、実施例１の工程Ｉと同様の操作を行った。
〔工程ＩＩ〕溶液をサンプリングし、粘度を測定したところ、４．１Ｐａ・ｓであった。
〔工程ＩＩＩ〕測定した粘度が目標粘度範囲に入っていることを確認した後、次の〔工程Ｖ〕に進んだ。
〔工程Ｖ〕
では実施例１と同様の操作を行った。得られたポリイミド系樹脂の重量平均分子量は３７８，０００であった。
【０１５０】
［実施例４］
〔目標値〕
重量平均分子量の目標値（目標分子量）を４７０，０００として、ポリイミド系樹脂の合成を行った。この場合の中間体（Ｋ）を含む溶液の目標粘度は７．５Ｐａ・ｓであり、目標粘度範囲は６．１〜８．２Ｐａ・ｓである。
〔工程Ｉ〕用いたＴＦＭＢの量を１１０．２６部としたこと以外は、実施例１の工程Ｉと同様の操作を行った。
〔工程ＩＩ〕溶液をサンプリングし、粘度を測定したところ、２．６Ｐａ・ｓであった。
〔工程ＩＩＩ〕目標粘度範囲と比較し、目標粘度範囲を下回っていることを確認した。
〔工程ＩＶ’〕さらにＴＦＭＢ１．６７９部加え、２時間攪拌した。
〔工程ＩＩ〕溶液をサンプリングし、粘度を測定したところ、７．７Ｐａ・ｓであった。
〔工程ＩＩＩ〕測定した粘度が目標粘度範囲に入っていることを確認した後、次の〔工程Ｖ〕に進んだ。
〔工程Ｖ〕では実施例１と同様の操作を行った。得られたポリイミド系樹脂の重量平均分子量は４６７，０００であった。
【０１５１】
［実施例５］
〔目標値〕
重量平均分子量の目標値（目標分子量）を４４０，０００として、ポリイミド系樹脂の合成を行った。この場合の中間体（Ｋ）を含む溶液の目標粘度は５．８Ｐａ・ｓであり、目標粘度範囲は４．８〜５．９Ｐａ・ｓである。
〔工程Ｉ〕用いたＴＦＭＢの量を１１１．６０部としたこと以外は、実施例１の工程Ｉと同様の操作を行った。
〔工程ＩＩ〕溶液をサンプリングし、粘度を測定したところ、３．０Ｐａ・ｓであった。
〔工程ＩＩＩ〕目標粘度範囲と比較し、目標粘度範囲を下回っていることを確認した。
〔工程ＩＶ’〕さらにＴＦＭＢ０．２２４部加え、２時間攪拌した。
〔工程ＩＩ〕溶液をサンプリングし、粘度を測定したところ、６．０Ｐａ・ｓであった。
〔工程ＩＩＩ〕目標粘度範囲と比較し、目標粘度範囲を上回っていることを確認した。
〔工程ＩＶ”〕溶液の温度を４０℃に設定し、６時間保持した。
〔工程ＩＩ〕溶液をサンプリングし、粘度を測定したところ、５．０Ｐａ・ｓであった。
〔工程ＩＩＩ〕測定した粘度が目標粘度範囲に入っていることを確認した後、次の〔工程ＩＶ”−２〕及び〔工程Ｖ〕に進んだ。〔工程ＩＶ”−２〕及び〔工程Ｖ〕では実施例２と同様の操作を行った。得られたポリイミド系樹脂の重量平均分子量は４３６，０００であった。
【０１５２】
［比較例１］
〔目標値〕
重量平均分子量の目標値（目標分子量）を３７０，０００として、ポリイミド系樹脂の合成を行った。
〔工程Ｉ〕用いたＴＦＭＢの量を１１１．３７部としたこと以外は、実施例１の工程Ｉと同様の操作を行った。
〔工程ＩＩ〕及び〔ＩＩＩ〕実施しなかった。
その後の〔工程Ｖ〕では実施例１と同様の操作を行い、ポリイミド系樹脂を得た。
上記操作を３回繰り返し、ポリイミド系樹脂を３ロット作製した。これらの重量平均分子量を測定したところ、３２５，０００、３８７，０００、４５６，０００となり分子量が安定しなかった。
【０１５３】
表１に、実施例及び比較例における目標分子量、目標粘度、目標粘度範囲、反応溶液の初期粘度、粘度の調整操作（補正操作）、調整（補正）後の粘度、及びポリイミド系樹脂の重量平均分子量を示す。
【表１】
2020105495.tif 000025
【０１５４】
表１に示されるように、目標粘度範囲を設定し、該目標粘度範囲に反応系の粘度を調整して得られた実施例１〜５のポリイミド系樹脂は、目標分子量に近い分子量を有している。これに対して、反応系の粘度を調整せずに得られた比較例１のポリイミド系樹脂は、分子量にバラツキが生じている。従って、本発明の製造方法は、ポリイミド系樹脂の分子量を制御できることがわかった。